(57)【要約】  溶融温度が低く、良好な溶剤溶解性を有することにより加工性に優れ、超耐熱性を有する硬化物を形成することができる硬化性化合物を提供する。  本発明の硬化性化合物は、下記（ａ）〜（ｅ）の特性を備えることを特徴とする。（ａ）数平均分子量（標準ポリスチレン換算）：１０００〜１５０００（ｂ）硬化性化合物全量に占める芳香環由来の構造の割合：５０重量％以上（ｃ）２５℃における溶剤溶解性：１ｇ／１００ｇ以上（ｄ）ガラス転移温度：２８０℃以下（ｅ）当該硬化性化合物の硬化物の、昇温速度１０℃／分（窒素中）で測定される５％重量減少温度（Ｔd5）が３００℃以上【特許請求の範囲】
【請求項１】
下記（ａ）〜（ｅ）の特性を備えることを特徴とする硬化性化合物。
（ａ）数平均分子量（標準ポリスチレン換算）：１０００〜１５０００
（ｂ）硬化性化合物全量に占める芳香環由来の構造の割合：５０重量％以上
（ｃ）２５℃における溶剤溶解性：１ｇ／１００ｇ以上
（ｄ）ガラス転移温度：２８０℃以下
（ｅ）当該硬化性化合物の硬化物の、昇温速度１０℃／分（窒素中）で測定される５％重量減少温度（Ｔd5）が３００℃以上
【請求項２】
下記式（１）
【化１】
2019244694.tif 000032
［式中、Ｒ1、Ｒ2は、同一又は異なって、硬化性官能基を示し、Ｄ1、Ｄ2は、同一又は異なって、単結合又は連結基を示す。Ｌは、下記式（I）で表される構造と下記式（II）で表される構造とを含む繰り返し単位を有する２価の基を示す。
【化２】
2019244694.tif 000033
（式中、Ａｒ1〜Ａｒ3は、同一又は異なって、芳香環の構造式から２個の水素原子を除いた基、又は２個以上の芳香環が単結合若しくは連結基を介して結合した構造式から２個の水素原子を除いた基を示す。Ｘは−ＣＯ−、−Ｓ−、又は−ＳＯ2−を示し、Ｙは、同一又は異なって、−Ｓ−、−ＳＯ2−、−Ｏ−、−ＣＯ−、−ＣＯＯ−、又は−ＣＯＮＨ−を示す。ｎは０以上の整数を示す）］
で表される化合物である、請求項１に記載の硬化性化合物。
【請求項３】
式（１）中のＲ1、Ｒ2が、同一又は異なって、環状イミド構造を有する硬化性官能基である、請求項２に記載の硬化性化合物。
【請求項４】
式（１）中のＲ1、Ｒ2が、同一又は異なって、下記式（r-1）〜（r-6）で表される基から選択される基である、請求項２に記載の硬化性化合物。
【化３】
2019244694.tif 000034
（式中の窒素原子から伸びる結合手は、Ｄ1又はＤ2と結合する）
【請求項５】
式（１）中のＤ1、Ｄ2が、同一又は異なって、下記式（d-1）〜（d-4）
【化４】
2019244694.tif 000035
で表される構造を含む基から選択される基である、請求項２〜４の何れか１項に記載の硬化性化合物。
【請求項６】
式（I）、及び式（II）中のＡｒ1〜Ａｒ3が、同一又は異なって、炭素数６〜１４の芳香環の構造式から２個の水素原子を除いた基、又は炭素数６〜１４の芳香環の２個以上が、単結合、炭素数１〜５の直鎖状又は分岐鎖状アルキレン基、又は炭素数１〜５の直鎖状又は分岐鎖状アルキレン基の水素原子の１個以上がハロゲン原子で置換された基を介して結合した構造式から２個の水素原子を除いた基である、請求項２〜５の何れか１項に記載の硬化性化合物。
【請求項７】
式（I）で表される構造が、ベンゾフェノン由来の構造である、請求項２〜６の何れか１項に記載の硬化性化合物。
【請求項８】
式（１）で表される化合物全量における、ベンゾフェノン由来の構造単位の占める割合が５重量％以上である、請求項７に記載の硬化性化合物。
【請求項９】
式（II）で表される構造が、ハイドロキノン、レゾルシノール、２，６−ナフタレンジオール、２，７−ナフタレンジオール、４，４’−ジヒドロキシビフェニル、４，４’−ジヒドロキシジフェニルエーテル、４，４’−ジヒドロキシベンゾフェノン、４，４’−ジヒドロキシジフェニルスルフィド、４，４’−ジヒドロキシジフェニルスルフォン、及びビスフェノールＡから選択される少なくとも１種の化合物由来の構造である、請求項２〜８の何れか１項に記載の硬化性化合物。
【請求項１０】
式（１）で表される化合物全量における、ハイドロキノン、レゾルシノール、２，６−ナフタレンジオール、２，７−ナフタレンジオール、４，４’−ジヒドロキシビフェニル、４，４’−ジヒドロキシジフェニルエーテル、４，４’−ジヒドロキシベンゾフェノン、４，４’−ジヒドロキシジフェニルスルフィド、４，４’−ジヒドロキシジフェニルスルフォン、及びビスフェノールＡ由来の構造単位の占める割合が５重量％以上である、請求項９に記載の硬化性化合物。
【請求項１１】
請求項１〜１０の何れか１項に記載の硬化性化合物の硬化物又は半硬化物を含む、粒子状又は平面状の構造物。
【請求項１２】
請求項１〜１０の何れか１項に記載の硬化性化合物の硬化物又は半硬化物と基板とが積層された構成を有する積層体。
【請求項１３】
請求項１〜１０の何れか１項に記載の硬化性化合物を基板上に載置し、加熱処理を施すことで、前記硬化性化合物の硬化物又は半硬化物と基板とが積層された構成を有する積層体を得る、積層体の製造方法。
【請求項１４】
プラスチック製の支持体上に、前記硬化性化合物の溶融物を塗布し、固化して、前記硬化性化合物を含む薄膜を得、得られた薄膜を、前記支持体から剥離して基板上に積層し、加熱処理を施す、請求項１３に記載の積層体の製造方法。
【請求項１５】
請求項１〜１０の何れか１項に記載の硬化性化合物の硬化物又は半硬化物と繊維とを含む複合材。
【請求項１６】
硬化性化合物の硬化物を含み、昇温速度１０℃／分（窒素中）で測定される５％重量減少温度（Ｔd5）が３００℃以上であり、３２０℃で３０分の加熱処理に付した後の窒素原子含有量が２．８〜０．１重量％である、固形物。
【請求項１７】
ＩＲスペクトルの１６２０〜１７５０ｃｍ-1の領域にピークを有する、請求項１６に記載の固形物。
【請求項１８】
請求項１〜１０の何れか１項に記載の硬化性化合物を含む接着剤。
【請求項１９】
請求項１〜１０の何れか１項に記載の硬化性化合物を含む塗料。
【請求項２０】
請求項１〜１０の何れか１項に記載の硬化性化合物を含む封止剤。
【発明の詳細な説明】
【技術分野】
【０００１】
本発明は、硬化性化合物、硬化性化合物の硬化物又は半硬化物を含む構造体に関する。本願は、２０１８年６月２０日に日本に出願した、特願２０１８−１１７２８３号の優先権を主張し、その内容をここに援用する。
【背景技術】
【０００２】
エンジニアリングプラスチックは耐熱性や機械特性などを向上させたプラスチックであり、各種部品の小型化、軽量化、高性能化、高信頼性化に必須の材料として重用されている。しかし、エンジニアリングプラスチックは溶融温度が高く、溶剤溶解性が低いため加工性に乏しいことが問題であった。【０００３】
例えば、特許文献１等に記載のポリイミドは、卓越した耐熱性と強度特性を有するが、難溶解、難融解であるため、溶融成形を行ったり、複合材のマトリックス樹脂として使用することは困難であった。【０００４】
スーパーエンジニアリングプラスチックとも呼ばれるポリエーテルエーテルケトン（ＰＥＥＫ）は、連続使用温度が２６０℃で、耐熱性、難燃性、及び電気特性に優れた性能を有する熱可塑性樹脂であるが、融点が３４３℃であるためとりわけ融解し難く、溶剤にも溶解し難いため、加工性に劣る点が問題であった（例えば、特許文献２）。【０００５】
そのため、加工性に優れ、超耐熱性を有する硬化物を形成することができる硬化性化合物が求められている。
【先行技術文献】
【特許文献】
【０００６】
【特許文献１】特開２０００−２１９７４１号公報
【特許文献２】特公昭６０−３２６４２号公報
【発明の概要】
【発明が解決しようとする課題】
【０００７】
従って、本発明の目的は、溶融温度が低く、良好な溶剤溶解性を有することにより加工性に優れ、超耐熱性を有する硬化物を形成することができる硬化性化合物を提供することにある。
本発明の他の目的は、超耐熱性を有する硬化物又はその半硬化物を含む粒子状又は平面状の構造物を提供することにある。
本発明の他の目的は、超耐熱性を有する硬化物又はその半硬化物と基板とが積層された構成を有する積層体を提供することにある。
本発明の他の目的は、超耐熱性を有する硬化物又はその半硬化物と基板とが積層された構成を有する積層体の製造方法を提供することにある。
本発明の他の目的は、超耐熱性を有する硬化物又はその半硬化物を含む固形物を提供することにある。
本発明の他の目的は、超耐熱性を有する硬化物又はその半硬化物と繊維とを含む複合材を提供することにある。
本発明の他の目的は、溶融温度が低く、良好な溶剤溶解性を有し、超耐熱性が求められる環境下で使用可能な接着剤、封止剤、又は塗料を提供することにある。
【課題を解決するための手段】
【０００８】
本発明者等は鋭意検討した結果、下記（ａ）〜（ｅ）の特性を備える硬化性化合物により上記課題を解決できることを見いだした。本発明はこれらの知見に基づいて完成させたものである。【０００９】
すなわち、本発明は、下記（ａ）〜（ｅ）の特性を備えることを特徴とする硬化性化合物を提供する。
（ａ）数平均分子量（標準ポリスチレン換算）：１０００〜１５０００
（ｂ）硬化性化合物全量に占める芳香環由来の構造の割合：５０重量％以上
（ｃ）２５℃における溶剤溶解性：１ｇ／１００ｇ以上
（ｄ）ガラス転移温度：２８０℃以下
（ｅ）当該硬化性化合物の硬化物の、昇温速度１０℃／分（窒素中）で測定される５％重量減少温度（Ｔd5）が３００℃以上【００１０】
本発明は、また、下記式（１）
【化１】
2019244694.tif 000002
［式中、Ｒ1、Ｒ2は、同一又は異なって、硬化性官能基を示し、Ｄ1、Ｄ2は、同一又は異なって、単結合又は連結基を示す。Ｌは、下記式（I）で表される構造と下記式（II）で表される構造とを含む繰り返し単位を有する２価の基を示す。
【化２】
2019244694.tif 000003
（式中、Ａｒ1〜Ａｒ3は、同一又は異なって、芳香環の構造式から２個の水素原子を除いた基、又は２個以上の芳香環が単結合若しくは連結基を介して結合した構造式から２個の水素原子を除いた基を示す。Ｘは−ＣＯ−、−Ｓ−、又は−ＳＯ2−を示し、Ｙは、同一又は異なって、−Ｓ−、−ＳＯ2−、−Ｏ−、−ＣＯ−、−ＣＯＯ−、又は−ＣＯＮＨ−を示す。ｎは０以上の整数を示す）］
で表される化合物である、前記硬化性化合物を提供する。【００１１】
本発明は、また、式（１）中のＲ1、Ｒ2が、同一又は異なって、環状イミド構造を有する硬化性官能基である前記硬化性化合物を提供する。【００１２】
本発明は、また、式（１）中のＲ1、Ｒ2が、同一又は異なって、下記式（r-1）〜（r-6）で表される基から選択される基である前記硬化性化合物を提供する。
【化３】
2019244694.tif 000004
（式中の窒素原子から伸びる結合手は、Ｄ1又はＤ2と結合する）【００１３】
本発明は、また、式（１）中のＤ1、Ｄ2が、同一又は異なって、下記式（d-1）〜（d-4）
【化４】
2019244694.tif 000005
で表される構造を含む基から選択される基である前記硬化性化合物を提供する。【００１４】
本発明は、また、式（I）、及び式（II）中のＡｒ1〜Ａｒ3が、同一又は異なって、炭素数６〜１４の芳香環の構造式から２個の水素原子を除いた基、又は炭素数６〜１４の芳香環の２個以上が、単結合、炭素数１〜５の直鎖状又は分岐鎖状アルキレン基、又は炭素数１〜５の直鎖状又は分岐鎖状アルキレン基の水素原子の１個以上がハロゲン原子で置換された基を介して結合した構造式から２個の水素原子を除いた基である前記硬化性化合物を提供する。【００１５】
本発明は、また、式（I）で表される構造が、ベンゾフェノン由来の構造である前記硬化性化合物を提供する。【００１６】
本発明は、また、式（１）で表される化合物全量における、ベンゾフェノン由来の構造単位の占める割合が５重量％以上である前記硬化性化合物を提供する。【００１７】
本発明は、また、式（II）で表される構造が、ハイドロキノン、レゾルシノール、２，６−ナフタレンジオール、２，７−ナフタレンジオール、４，４’−ジヒドロキシビフェニル、４，４’−ジヒドロキシジフェニルエーテル、４，４’−ジヒドロキシベンゾフェノン、４，４’−ジヒドロキシジフェニルスルフィド、４，４’−ジヒドロキシジフェニルスルフォン、及びビスフェノールＡから選択される少なくとも１種の化合物由来の構造である前記硬化性化合物を提供する。【００１８】
本発明は、また、式（１）で表される化合物全量における、ハイドロキノン、レゾルシノール、２，６−ナフタレンジオール、２，７−ナフタレンジオール、４，４’−ジヒドロキシビフェニル、４，４’−ジヒドロキシジフェニルエーテル、４，４’−ジヒドロキシベンゾフェノン、４，４’−ジヒドロキシジフェニルスルフィド、４，４’−ジヒドロキシジフェニルスルフォン、及びビスフェノールＡ由来の構造単位の占める割合が５重量％以上である前記硬化性化合物を提供する。【００１９】
本発明は、また、前記硬化性化合物の硬化物又は半硬化物を含む、粒子状又は平面状の構造物を提供する。【００２０】
本発明は、また、前記硬化性化合物の硬化物又は半硬化物と基板とが積層された構成を有する積層体を提供する。【００２１】
本発明は、また、前記硬化性化合物を基板上に載置し、加熱処理を施すことで、前記硬化性化合物の硬化物又は半硬化物と基板とが積層された構成を有する積層体を得る、積層体の製造方法を提供する。【００２２】
本発明は、また、プラスチック製の支持体上に、前記硬化性化合物の溶融物を塗布し、固化して、前記硬化性化合物を含む薄膜を得、得られた薄膜を、前記支持体から剥離して基板上に積層し、加熱処理を施す、前記積層体の製造方法を提供する。【００２３】
本発明は、また、前記硬化性化合物の硬化物又は半硬化物と繊維とを含む複合材を提供する。【００２４】
本発明は、また、硬化性化合物の硬化物を含み、昇温速度１０℃／分（窒素中）で測定される５％重量減少温度（Ｔd5）が３００℃以上であり、３２０℃で３０分の加熱処理に付した後の窒素原子含有量が２．８〜０．１重量％である、固形物を提供する。【００２５】
本発明は、また、ＩＲスペクトルの１６２０〜１７５０ｃｍ-1の領域にピークを有する前記固形物を提供する。【００２６】
本発明は、また、前記硬化性化合物を含む接着剤を提供する。【００２７】
本発明は、また、前記硬化性化合物を含む塗料を提供する。【００２８】
本発明は、また、前記硬化性化合物を含む封止剤を提供する。
【発明の効果】
【００２９】
本発明の硬化性化合物（例えば式（１）で表される化合物、好ましくはベンゾフェノン由来の構造単位と、ハイドロキノン、レゾルシノール、及びビスフェノールＡから選択される少なくとも１種の化合物由来の構造単位とを含む繰返し単位を有する分子鎖の両末端に、特定の硬化性官能基を導入した化合物）は良好な溶剤溶解性を有する。また、溶融温度が低く、オートクレーブ等の装置を用いなくても溶融することができる。そして、加熱処理や放射線照射を施すことにより速やかに硬化する。そのため、本発明の硬化性化合物は良好な加工性（若しくは、易成形性）を有し、接着剤、封止剤、塗料等として好適に使用することができる。
また、本発明の硬化性化合物は超耐熱性、難燃性、及び良好な誘電特性（低い比誘電率及び誘電正接）を有する硬化物を形成することができる。そのため、本発明の硬化性化合物の硬化物（若しくは、その半硬化物）からなる、若しくは前記硬化物（若しくは、その半硬化物）を少なくともその一部に含む構造体は、超耐熱性及び良好な誘電特性が求められる分野（例えば、電子情報機器、家電、自動車、精密機械、航空機、宇宙産業用機器等）において好適に使用することができる。
【図面の簡単な説明】
【００３０】
【図１】調製例で得られたジアミン（１）の１Ｈ−ＮＭＲスペクトル（ＤＭＳＯ−ｄ6）を示す図である。
【図２】調製例で得られたジアミン（１）のＦＴＩＲスペクトルを示す図である。
【図３】調製例で得られたジアミン（２）の1Ｈ−ＮＭＲスペクトル（ＤＭＳＯ−ｄ6）を示す図である。
【図４】調製例で得られたジアミン（２）のＦＴＩＲスペクトルを示す図である。
【図５】実施例で得られた硬化性化合物Ａの1Ｈ−ＮＭＲスペクトル（ＣＤＣｌ3）を示す図である。
【図６】実施例で得られた硬化性化合物ＡのＦＴＩＲスペクトルを示す図である。
【図７】実施例で得られた硬化性化合物Ｂの1Ｈ−ＮＭＲスペクトル（ＣＤＣｌ3）を示す図である。
【図８】実施例で得られた硬化性化合物ＢのＦＴＩＲスペクトルを示す図である。
【図９】実施例で得られた硬化性化合物Ｃの1Ｈ−ＮＭＲスペクトル（ＣＤＣｌ3）を示す図である。
【図１０】実施例で得られた硬化性化合物ＣのＦＴＩＲスペクトルを示す図である。
【図１１】実施例で得られた硬化性化合物Ｄの1Ｈ−ＮＭＲスペクトル（ＣＤＣｌ3）を示す図である。
【図１２】実施例で得られた硬化性化合物ＤのＦＴＩＲスペクトルを示す図である。
【図１３】実施例で得られた硬化性化合物Ｃ及びＤのＤＳＣ測定結果を示す図である。
【図１４】実施例で得られた硬化性化合物Ｃ及びＤの硬化物のＤＳＣ測定結果を示す図である。
【図１５】実施例で得られた硬化性化合物Ｃ及びＤの硬化物の熱重量減少分析結果を示す図である。
【図１６】実施例で得られた硬化性化合物Ａの硬化物のＦＴＩＲスペクトルを示す図である。
【図１７】実施例で得られた硬化性化合物Ｂの硬化物のＦＴＩＲスペクトルを示す図である。
【発明を実施するための形態】
【００３１】
［硬化性化合物］
本発明の硬化性化合物は、下記（ａ）〜（ｅ）の特性を備えることを特徴とする。
（ａ）数平均分子量（標準ポリスチレン換算）：１０００〜１５０００
（ｂ）硬化性化合物全量に占める芳香環由来の構造の割合：５０重量％以上
（ｃ）２５℃における溶剤溶解性：１ｇ／１００ｇ以上
（ｄ）ガラス転移温度：２８０℃以下
（ｅ）当該硬化性化合物の硬化物の、昇温速度１０℃／分（窒素中）で測定される５％重量減少温度（Ｔd5）が３００℃以上
【００３２】
前記硬化性化合物の数平均分子量（Ｍｎ）は１０００〜１５０００であり、好ましくは１０００〜１４０００、特に好ましくは１１００〜１２０００、最も好ましくは１２００〜１００００である。そのため、溶剤への溶解性は高く、溶融粘度は低く、成形加工が容易であるとともに、得られる硬化物（若しくは、硬化後の成形体）が高い靱性を発現する。数平均分子量が上記範囲を下回ると、得られる硬化物の靱性が低下する傾向がある。一方、数平均分子量が上記範囲を上回ると、溶剤溶解性が低下したり、溶融粘度が高くなりすぎて、加工性が低下する傾向がある。尚、Ｍｎはゲル・パーミエーション・クロマトグラフィー（ＧＰＣ）測定（溶剤：クロロホルム、標準ポリスチレン換算）に付して求められる。
【００３３】
前記硬化性化合物全量に占める芳香環由来の構造の割合は５０重量％以上であり、例えば５０〜９０重量％、好ましくは６０〜９０重量％、特に好ましくは６５〜８０重量％である。そのため、前記硬化性化合物は高い溶剤溶解性と低い溶融粘度とを有し、その硬化物は高い熱安定性を有する。芳香環由来の構造の割合が上記範囲を下回ると、硬化物の熱安定性が低下する傾向がある。一方、芳香環由来の構造の割合が上記範囲を上回ると、溶剤溶解性が低下したり、溶融粘度が高くなり、加工性が低下する傾向がある。
【００３４】
前記硬化性化合物は良好な溶剤溶解性を有する。前記溶剤としては、例えば、アセトン、メチルエチルケトン、メチルイソブチルケトン、シクロヘキサノン等のケトン；ホルムアミド、アセトアミド、Ｎ−メチル−２−ピロリドン（ＮＭＰ）、Ｎ，Ｎ−ジメチルホルムアミド、ジメチルアセトアミド等のアミド；塩化メチレン、クロロホルム、１，２−ジクロロエタン、クロロベンゼン、ブロモベンゼン、ジクロロベンゼン、ベンゾトリフルオライド、ヘキサフルオロ−２−プロパノール等のハロゲン化炭化水素；ジメチルスルホキシド（ＤＭＳＯ）、ジエチルスルホキシド、ベンジルフェニルスルホキシド等のスルホキシド；ジエチルエーテル、ジイソプロピルエーテル、ジブチルエーテル、テトラヒドロフラン（ＴＨＦ）、ジオキサン、１，２−ジメトキシエタン、シクロペンチルメチルエーテル等のエーテル；酢酸エチル等のエステル；アセトニトリル、ベンゾニトリル等のニトリル；ベンゼン、トルエン、キシレン等の芳香族炭化水素；及びこれらの２種以上の混合液等が挙げられる。本発明の硬化性化合物（例えば式（１）で表される化合物、とりわけ式（１）で表される化合物であって、式中のＬが、式（1-2）又は（1-3）で表される２価の基である化合物）は、なかでも、エーテル、ケトン、アミド、ハロゲン化炭化水素、及びスルホキシドから選択される少なくとも１種の溶剤（とりわけ、エーテル、アミド、ハロゲン化炭化水素、及びスルホキシドから選択される少なくとも１種の溶剤）に対して優れた溶解性を示す。
【００３５】
前記硬化性化合物の溶剤に対する溶解度は、２５℃において溶剤１００ｇに対して１ｇ以上であり、好ましくは５ｇ以上、特に好ましくは１０ｇ以上である。
【００３６】
前記硬化性化合物のガラス転移温度（Ｔｇ）は２８０℃以下であり、例えば８０〜２８０℃、好ましくは８０〜２５０℃、特に好ましくは１００〜２００℃である。そのため溶融温度が低く、加工性に優れる。Ｔｇが上記範囲を上回ると、溶融する際に高温で加熱することが必要となり、加工性が低下し、例えば、溶融状態の硬化性化合物を繊維に含浸させて複合材を製造する場合に、硬化性化合物の硬化反応が進行して微細な繊維間に含浸させることが困難となる恐れがある。尚、ＴｇはＤＳＣ法で測定することができる。
【００３７】
前記硬化性化合物の窒素原子含有量は、例えば２．８〜０．１重量％、好ましくは２．５〜０．１５重量％、より好ましくは２．０〜０．２０重量％、特に好ましくは１．８〜０．４０重量％、最も好ましくは１．５〜０．７０である。窒素原子含有量は、例えばＣＨＮ元素分析により求めることができる。窒素原子含有量が上記範囲である硬化性化合物は、溶剤溶解性に優れ、靱性や耐熱性に優れた硬化物を形成することができる。一方、窒素原子含有量が上記範囲を下回ると、靱性や耐熱性に優れた硬化物を形成することが困難となる傾向がある。また、窒素原子含有量が上記範囲を上回ると、溶剤溶解性が低下する傾向がある。
【００３８】
また、前記硬化性化合物（若しくは、後述の硬化性組成物）は加熱処理を施すことにより速やかに硬化して、高度に架橋した構造を有し（すなわち、架橋密度が高い）、超耐熱性、絶縁性、及び難燃性を有する硬化物を形成することができる。
【００３９】
前記硬化性化合物の硬化物の、昇温速度１０℃／分（窒素中）で測定される５％重量減少温度（Ｔd5）は３００℃以上であり、好ましくは４００℃以上、特に好ましくは４５０℃以上、最も好ましくは５００℃以上である。５％重量減少温度（Ｔd5）の上限は、例えば６００℃、好ましくは５５０℃、特に好ましくは５３０℃である。尚、５％重量減少温度は、ＴＧ／ＤＴＡ（示差熱・熱重量同時測定）により測定できる。
【００４０】
前記硬化性化合物の硬化物の、昇温速度１０℃／分（窒素中）で測定される１０％重量減少温度（Ｔd10）は、例えば３００℃以上、好ましくは４００℃以上、特に好ましくは４８０℃以上、最も好ましくは５００℃以上である。１０％重量減少温度（Ｔd10）の上限は、例えば６００℃、好ましくは５５０℃である。尚、１０％重量減少温度は、ＴＧ／ＤＴＡ（示差熱・熱重量同時測定）により測定できる。
【００４１】
更にまた、前記硬化性化合物の硬化物は難燃性に優れ、厚み０．１５ｍｍの硬化物の、ＵＬ９４Ｖに準拠した方法による燃えにくさはＶ−１グレード、すなわち、下記１〜５の条件を具備する。
（１）燃焼持続時間は３０秒以下
（２）５個の試料の燃焼持続時間の合計が２５０秒以下
（３）２回目の接炎後の赤熱持続時間が６０秒以下
（４）固定用クランプ部まで燃えない
（５）燃焼する粒子を落下させて、下に敷いた綿を燃やすことがない
【００４２】
前記硬化性化合物の硬化物は絶縁性に優れ、その比誘電率は、例えば６以下（例えば１〜６）、好ましくは５以下（例えば１〜５）、特に好ましくは４以下（例えば１〜４）である。
【００４３】
また、前記硬化性化合物の硬化物は絶縁性に優れ、その誘電正接は、例えば０．０５以下（例えば０．０００１〜０．０５）、好ましくは０．０００１〜０．０３、特に好ましくは０．０００１〜０．０１５である。
【００４４】
尚、前記「比誘電率」及び「誘電正接」は、ＪＩＳ−Ｃ２１３８に準拠して測定周波数１ＭＨｚ、測定温度２３℃で測定される値、または、ＡＳＴＭ  Ｄ２５２０に準拠して周波数１ＧＨｚ、２３℃で測定される値である。
【００４５】
本発明の硬化性化合物は上記特性を兼ね備える為、例えば、電子情報機器、家電、自動車、精密機械等の過酷な環境温度条件下で使用される複合材の成形材料や、絶縁材料、耐熱性接着剤などの機能材料として使用することができる。その他、封止剤、コーティング剤、接着剤、インク、シーラント、レジスト、形成材［例えば、基材、電気絶縁材（絶縁膜等）、積層板、複合材（繊維強化プラスチック、プリプレグ等）、光学素子（レンズ等）、光造形、電子ペーパー、タッチパネル、太陽電池基板、光導波路、導光板、ホログラフィックメモリ等の形成材］等に好ましく使用することができる。また、本発明の硬化性化合物は、その硬化物が比誘電率及び誘電正接が低いことから、絶縁材料としても好適に使用できる。
【００４６】
本発明の硬化性化合物は上記特性を有するため、特に、従来の樹脂材料では対応することが困難であった、高耐熱・高耐電圧の半導体装置（パワー半導体等）において半導体素子を被覆する封止剤として好ましく使用することができる。
【００４７】
また、本発明の硬化性化合物は上記特性を有するため、接着剤［例えば、高耐熱・高耐電圧の半導体装置（パワー半導体等）において、半導体を積層する用途に使用する耐熱性接着剤等］として好ましく使用することができる。
【００４８】
また、本発明の硬化性化合物は上記特性を有するため、塗料（若しくは、粉体塗料）［例えば、高耐熱・高耐電圧の半導体装置（パワー半導体等）の塗料（若しくは、粉体塗料）等］として好ましく使用することができる。
【００４９】
（式（１）で表される化合物）
前記硬化性化合物は、芳香環由来の構成単位と硬化性官能基を有する化合物であり、硬化性化合物全量に占める前記芳香環由来の構成単位の占める割合は５０重量％以上である。
【００５０】
前記硬化性官能基としては、環状イミド構造を有する硬化性官能基が好ましく、特に好ましくは、環状不飽和イミド構造を有する硬化性官能基、又はアリールエチニル基を備えた環状イミド構造を有する硬化性官能基、最も好ましくは後述の式（r-1）〜（r-6）で表される基から選択される基、とりわけ好ましくは後述の式（r-1）又は（r-5）で表される基である。
【００５１】
また、前記硬化性化合物としては、下記式（１）で表される化合物が好ましい。
【化５】
2019244694.tif 000006
【００５２】
式（１）中、Ｒ1、Ｒ2は、同一又は異なって、硬化性官能基を示し、Ｄ1、Ｄ2は、同一又は異なって、単結合又は連結基を示す。Ｌは、下記式（I）で表される構造と下記式（II）で表される構造とを含む繰り返し単位を有する２価の基を示す。
【化６】
2019244694.tif 000007
（式中、Ａｒ1〜Ａｒ3は、同一又は異なって、芳香環の構造式から２個の水素原子を除いた基、又は２個以上の芳香環が単結合若しくは連結基を介して結合した構造式から２個の水素原子を除いた基を示す。Ｘは−ＣＯ−、−Ｓ−、又は−ＳＯ2−を示し、Ｙは、同一又は異なって、−Ｓ−、−ＳＯ2−、−Ｏ−、−ＣＯ−、−ＣＯＯ−、又は−ＣＯＮＨ−を示す。ｎは０以上の整数を示す）
【００５３】
式中、Ｒ1、Ｒ2は硬化性官能基を示す。Ｒ1、Ｒ2は、それぞれ同一であっても、異なっていてもよい。Ｒ1、Ｒ2における硬化性官能基としては、例えば、下記式（ｒ）で表される基等の、環状イミド構造を有する硬化性官能基が好ましい。
【化７】
2019244694.tif 000008
（式中の窒素原子から伸びる結合手は、Ｄ1又はＤ2と結合する）
【００５４】
上記式（ｒ）中、ＱはＣ又はＣＨを示す。式中の２個のＱは単結合又は二重結合を介して結合する。ｎ’は０以上の整数（例えば０〜３の整数、好ましくは０又は１）である。Ｒ3〜Ｒ6は、同一又は異なって、水素原子、飽和又は不飽和脂肪族炭化水素基（好ましくは、炭素数１〜１０のアルキル基、炭素数２〜１０のアルケニル基、炭素数２〜１０のアルキニル基）、芳香族炭化水素基（好ましくは、フェニル基、ナフチル基等の炭素数６〜１０のアリール基）、又は前記飽和又は不飽和脂肪族炭化水素基と芳香族炭化水素基から選択される２個以上の基が結合した基を示す。Ｒ3〜Ｒ6から選択される２つの基は、互いに結合して、隣接する炭素原子と共に環を形成していてもよい。
【００５５】
Ｒ3〜Ｒ6から選択される２つの基が互いに結合して、隣接する炭素原子と共に形成していてもよい環としては、例えば、炭素数３〜２０の脂環、及び炭素数６〜１４の芳香環を挙げることができる。前記炭素数３〜２０の脂環には、例えば、シクロプロパン環、シクロブタン環、シクロペンタン環、シクロヘキサン環等の３〜２０員（好ましくは３〜１５員、特に好ましくは５〜８員）程度のシクロアルカン環；シクロペンテン環、シクロへキセン環等の３〜２０員（好ましくは３〜１５員、特に好ましくは５〜８員）程度のシクロアルケン環；パーヒドロナフタレン環、ノルボルナン環、ノルボルネン環、アダマンタン環、トリシクロ［５．２．１．０2,6］デカン環、テトラシクロ［４．４．０．１2,5．１7,10］ドデカン環等の橋かけ環式炭化水素基等が含まれる。前記炭素数６〜１４の芳香環には、ベンゼン環、ナフタレン環等が含まれる。
【００５６】
前記環状イミド構造を有する硬化性官能基としては、なかでも、環状不飽和イミド構造を有する硬化性官能基、又はアリールエチニル基を備えた環状イミド構造を有する硬化性官能基が好ましく、特に好ましくは下記式（r-1）〜（r-6）で表される基から選択される基であり、とりわけ好ましくは下記式（r-1）又は（r-5）で表される基である。
【化８】
2019244694.tif 000009
（式中の窒素原子から伸びる結合手は、式（１）中のＤ1又はＤ2と結合する）
【００５７】
前記式（r-1）〜（r-6）で表される基には１種又は２種以上の置換基が結合していてもよい。前記置換基としては、例えば、炭素数１〜６のアルキル基、炭素数１〜６のアルコキシ基、及びハロゲン原子等が挙げられる。
【００５８】
前記炭素数１〜６のアルキル基としては、例えば、メチル基、エチル基、プロピル基、イソプロピル基、ブチル基、イソブチル基、ｓ−ブチル基、ｔ−ブチル基、ペンチル基、ヘキシル基等の直鎖状又は分岐鎖状アルキル基を挙げることができる。
【００５９】
前記炭素数１〜６のアルコキシ基としては、例えば、メトキシ基、エトキシ基、ブトキシ基、ｔ−ブチルオキシ基等の直鎖状又は分岐鎖状アルコキシ基を挙げることができる。
【００６０】
式（１）中、Ｄ1、Ｄ2は、同一又は異なって、単結合又は連結基を示す。前記連結基としては、例えば、２価の炭化水素基、２価の複素環式基、カルボニル基、エーテル結合、エステル結合、カーボネート結合、アミド結合、イミド結合、及びこれらが複数個連結した基等が挙げられる。
【００６１】
前記２価の炭化水素基には、２価の脂肪族炭化水素基、２価の脂環式炭化水素基、及び２価の芳香族炭化水素基が含まれる。
【００６２】
前記２価の脂肪族炭化水素基としては、例えば、炭素数１〜１８の直鎖状又は分岐鎖状のアルキレン基、及び炭素数２〜１８の直鎖状又は分岐鎖状のアルケニレン基等が挙げられる。炭素数１〜１８の直鎖状又は分岐鎖状のアルキレン基としては、例えば、メチレン基、メチルメチレン基、ジメチルメチレン基、エチレン基、プロピレン基、トリメチレン基等が挙げられる。炭素数２〜１８の直鎖状又は分岐鎖状のアルケニレン基としては、例えば、ビニレン基、１−メチルビニレン基、プロペニレン基、１−ブテニレン基、２−ブテニレン基等が挙げられる。
【００６３】
前記２価の脂環式炭化水素基としては、炭素数３〜１８の２価の脂環式炭化水素基等が挙げられ、例えば、１，２−シクロペンチレン基、１，３−シクロペンチレン基、シクロペンチリデン基、１，２−シクロヘキシレン基、１，３−シクロヘキシレン基、１，４−シクロヘキシレン基、シクロヘキシリデン基等のシクロアルキレン基（シクロアルキリデン基を含む）等が挙げられる。
【００６４】
前記２価の芳香族炭化水素基としては、例えば、炭素数６〜１４のアリーレン基等が挙げられ、例えば、１，４−フェニレン基、１，３−フェニレン基、４，４’−ビフェニレン基、３，３’−ビフェニレン基、２，６−ナフタレンジイル基、２，７−ナフタレンジイル基、１，８−ナフタレンジイル基、アントラセンジイル基等が挙げられる。
【００６５】
前記２価の複素環式基を構成する複素環には、芳香族性複素環及び非芳香族性複素環が含まれる。このような複素環としては、環を構成する原子に炭素原子と少なくとも１種のヘテロ原子（例えば、酸素原子、イオウ原子、窒素原子等）を有する３〜１０員環（好ましくは４〜６員環）、及びこれらの縮合環を挙げることができる。具体的には、ヘテロ原子として酸素原子を含む複素環（例えば、オキシラン環等の３員環；オキセタン環等の４員環；フラン環、テトラヒドロフラン環、オキサゾール環、イソオキサゾール環、γ−ブチロラクトン環等の５員環；４−オキソ−４Ｈ−ピラン環、テトラヒドロピラン環、モルホリン環等の６員環；ベンゾフラン環、イソベンゾフラン環、４−オキソ−４Ｈ−クロメン環、クロマン環、イソクロマン環等の縮合環；３−オキサトリシクロ［４．３．１．１4,8］ウンデカン−２−オン環、３−オキサトリシクロ［４．２．１．０4,8］ノナン−２−オン環等の橋かけ環）、ヘテロ原子としてイオウ原子を含む複素環（例えば、チオフェン環、チアゾール環、イソチアゾール環、チアジアゾール環等の５員環；４−オキソ−４Ｈ−チオピラン環等の６員環；ベンゾチオフェン環等の縮合環等）、ヘテロ原子として窒素原子を含む複素環（例えば、ピロール環、ピロリジン環、ピラゾール環、イミダゾール環、トリアゾール環等の５員環；イソシアヌル環、ピリジン環、ピリダジン環、ピリミジン環、ピラジン環、ピペリジン環、ピペラジン環等の６員環；インドール環、インドリン環、キノリン環、アクリジン環、ナフチリジン環、キナゾリン環、プリン環等の縮合環等）等が挙げられる。２価の複素環式基は上記複素環の構造式から２個の水素原子を除いた基である。
【００６６】
前記Ｄ1、Ｄ2としては、なかでも、特に優れた耐熱性を有する硬化物が得られる点で、２価の芳香族炭化水素基を含むことが好ましい。前記２価の芳香族炭化水素基としては、炭素数６〜１４の２価の芳香族炭化水素基が好ましく、より好ましくは下記式（d-1）〜（d-4）で表される基から選択される基であり、とりわけ好ましくは下記式（d-1）で表される基（１，２−フェニレン基、１，３−フェニレン基、又は１，４−フェニレン基）である。
【化９】
2019244694.tif 000010
【００６７】
また、前記Ｄ1、Ｄ2は、前記２価の芳香族炭化水素基と共に、カルボニル基、エーテル結合、エステル結合、カーボネート結合、アミド結合、及びイミド結合からなる群より選択される少なくとも１つの基が連結した基が好ましく、とりわけ前記２価の芳香族炭化水素基にエーテル結合が連結した基が好ましい。
【００６８】
従って、式（１）中のＲ1−Ｄ1−基、及びＲ2−Ｄ2−基としては、同一又は異なって、下記式（rd-1）又は（rd-2）で表される基を含む基が好ましく、特に、下記式（rd-1-1）又は（rd-2-1）で表される基が好ましい。
【化１０】
2019244694.tif 000011
（式中のフェニレン基又は酸素原子から伸びる結合手は、式（１）中のＬと結合する）
【００６９】
式（１）中のＬは、上記式（I）で表される構造と上記式（II）で表される構造とを含む繰り返し単位を有する２価の基を示す。式（I）、及び式（II）中のＡｒ1〜Ａｒ3は、同一又は異なって、芳香環の構造式から２個の水素原子を除いた基、又は２個以上の芳香環が単結合若しくは連結基を介して結合した構造式から２個の水素原子を除いた基を示す。Ｘは−ＣＯ−、−Ｓ−、又は−ＳＯ2−を示し、Ｙは、同一又は異なって、−Ｓ−、−ＳＯ2−、−Ｏ−、−ＣＯ−、−ＣＯＯ−、又は−ＣＯＮＨ−を示す。ｎは０以上の整数を示し、例えば０〜５の整数、好ましくは１〜５の整数、特に好ましくは１〜３の整数である。
【００７０】
前記芳香環（＝芳香族炭化水素環）としては、例えば、ベンゼン、ナフタレン、アントラセン、フェナントレン等の炭素数６〜１４の芳香環が挙げられる。本発明においては、なかでも、ベンゼン、ナフタレン等の炭素数６〜１０の芳香環が好ましい。
【００７１】
前記連結基としては、例えば、炭素数１〜５の２価の炭化水素基や、炭素数１〜５の２価の炭化水素基の水素原子の１個以上がハロゲン原子で置換された基等が挙げられる。
【００７２】
前記炭素数１〜５の２価の炭化水素基には、例えば、メチレン基、メチルメチレン基、ジメチルメチレン基、ジメチレン基、トリメチレン基等の炭素数１〜５の直鎖状又は分岐鎖状アルキレン基；ビニレン基、１−メチルビニレン基、プロペニレン基等の炭素数２〜５の直鎖状又は分岐鎖状アルケニレン基；エチニレン基、プロピニレン基、１−メチルプロピニレン等の炭素数２〜５の直鎖状又は分岐鎖状アルキニレン基等が含まれる。本発明においては、なかでも、炭素数１〜５の直鎖状又は分岐鎖状アルキレン基が好ましく、特に炭素数１〜５の分岐鎖状アルキレン基が好ましい。
【００７３】
従って、前記Ａｒ1〜Ａｒ3としては、同一又は異なって、炭素数６〜１４の芳香環の構造式から２個の水素原子を除いた基、又は炭素数６〜１４の芳香環の２個以上が、単結合、炭素数１〜５の直鎖状又は分岐鎖状アルキレン基、又は炭素数１〜５の直鎖状又は分岐鎖状アルキレン基の水素原子の１個以上がハロゲン原子で置換された基を介して結合した構造式から２個の水素原子を除いた基であることが好ましく、特に、炭素数６〜１４の芳香環の構造式から２個の水素原子を除いた基、又は炭素数６〜１４の芳香環の２個以上が、単結合、炭素数１〜５の分岐鎖状アルキレン基、又は炭素数１〜５の分岐鎖状アルキレン基の水素原子の１個以上がハロゲン原子で置換された基を介して結合した構造式から２個の水素原子を除いた基であることが好ましい。
【００７４】
前記Ａｒ1〜Ａｒ3としては、とりわけ、同一又は異なって、下記式（a-1）〜（a-5）で表される基から選択される基が好ましい。尚、下記式中の結合手の付き位置は、特に制限されない。
【化１１】
2019244694.tif 000012
【００７５】
式（I）中のＡｒ1、Ａｒ2としては、なかでも、炭素数６〜１４の芳香環の構造式から２個の水素原子を除いた基が好ましく、特に、上記式（a-1）又は（a-2）で表される基が好ましい。また、Ｘとしては、なかでも、−ＣＯ−又は−ＳＯ2−が好ましい。式（I）で表される構造としては、とりわけ、ベンゾフェノン由来の構造を含むことが好ましい。
【００７６】
式（１）で表される化合物全量における、芳香環由来の構造の割合は５０重量％以上であり、例えば５０〜９０重量％、好ましくは６０〜９０重量％、特に好ましくは６５〜８０重量％である。
【００７７】
式（１）で表される化合物全量における、ベンゾフェノン由来の構造単位の占める割合は、例えば５重量％以上、好ましくは１０〜６２重量％、特に好ましくは１５〜６０重量％である。
【００７８】
式（II）中のＡｒ3としては、なかでも、上記式（a-1）、（a-4）、及び（a-5）で表される基から選択される基が好ましい。また、Ｙとしては、なかでも、−Ｓ−、−Ｏ−、又は−ＳＯ2−が好ましい。式（II）で表される構造としては、特に、ハイドロキノン、レゾルシノール、２，６−ナフタレンジオール、２，７−ナフタレンジオール、４，４’−ジヒドロキシビフェニル、４，４’−ジヒドロキシジフェニルエーテル、４，４’−ジヒドロキシベンゾフェノン、４，４’−ジヒドロキシジフェニルスルフィド、４，４’−ジヒドロキシジフェニルスルフォン、及びビスフェノールＡから選択される少なくとも１種の化合物由来の構造を含むことが好ましく、とりわけ、ハイドロキノン、レゾルシノール、及びビスフェノールＡから選択される少なくとも１種の化合物由来の構造を含むことが好ましい。
【００７９】
式（１）で表される化合物全量における、ハイドロキノン、レゾルシノール、２，６−ナフタレンジオール、２，７−ナフタレンジオール、４，４’−ジヒドロキシビフェニル、４，４’−ジヒドロキシジフェニルエーテル、４，４’−ジヒドロキシベンゾフェノン、４，４’−ジヒドロキシジフェニルスルフィド、４，４’−ジヒドロキシジフェニルスルフォン、及びビスフェノールＡ由来の構造単位の占める割合は、例えば５重量％以上、好ましくは１０〜５５重量％、特に好ましくは１５〜５３重量％である。
【００８０】
また、式（１）で表される化合物全量における、ハイドロキノン、レゾルシノール、及びビスフェノールＡ由来の構造単位の占める割合は、例えば５重量％以上、好ましくは１０〜５５重量％、特に好ましくは１５〜５３重量％である。
【００８１】
式（１）中のＬとしては、なかでも、耐熱性に特に優れた硬化物が得られる点で、下記式（L-1）で表される２価の基が好ましい。
【化１２】
2019244694.tif 000013
【００８２】
上記式（L-1）中のｍは、分子鎖（＝上記式（L-1）で表される２価の基）中に含まれる丸括弧内に示される繰り返し単位の数、すなわち、平均重合度であり、例えば２〜５０、好ましくは３〜４０、より好ましくは４〜３０、特に好ましくは５〜２０、最も好ましくは５〜１０である。ｍが２未満である場合は、得られる硬化物の強度や耐熱性が不十分となる傾向がある。一方、ｍが５０超である場合は、溶融温度が高くなる傾向がある。また、溶剤溶解性が低下する傾向もある。尚、ｍの値は、ＧＰＣ測定やＮＭＲのスペクトル解析により求めることができる。また、上記式（L-1）中のｎ”は０以上の整数を示し、Ａｒ1〜Ａｒ3は上記に同じ。尚、上記式（L-1）中の複数のＡｒ1は同じ基を示す。Ａｒ2、Ａｒ3についても同様である。
【００８３】
式（１）中のＬとしては、とりわけ、下記式（L-1-1）又は（L-1-2）で表される２価の基であることが好ましい。
【化１３】
2019244694.tif 000014
【００８４】
上記式中のｍ１、ｍ２は、分子鎖（＝上記式（L-1-1）又は（L-1-2）で表される２価の基）中に含まれる丸括弧内に示される繰り返し単位の数、すなわち、平均重合度であり、例えば２〜５０、好ましくは３〜４０、より好ましくは４〜３０、特に好ましくは５〜２０、最も好ましくは５〜１０である。尚、ｍ１、ｍ２の値は、ＧＰＣ測定やＮＭＲのスペクトル解析により求めることができる。
【００８５】
また、式（１）で表される化合物のうち、式（１）中のＬが上記式（L-1-1）又は（L-1-2）で表される２価の基であり、式中のｍ１、ｍ２が５〜１０である化合物は、３００℃以下（２５０℃程度）で溶融するため、ＰＥＥＫ等に比べて低温で溶融成形することができ、加工性に特に優れる。
【００８６】
一方、分子鎖の平均重合度が上記範囲を下回ると、得られる硬化物がもろくなり機械特性が低下する傾向がある。また、分子鎖の平均重合度が上記範囲を上回ると、溶剤への溶解性が低下したり、溶融粘度が高くなる等により、加工性が低下する傾向がある。
【００８７】
上記式（１）で表される化合物は、例えば、Polymer 1989 p978 に記載されている合成法を利用して製造することができる。下記に、上記式（１）で表される化合物の製造方法の一例を示すが、本発明はこの製造方法によって製造されるもの限定されない。
【００８８】
下記式（1ａ）で表される化合物は、例えば下記工程［１］〜［３］を経て製造することができる。下記式中、Ａｒ1〜Ａｒ3、Ｘ、Ｙ、ｎ、Ｒ3〜Ｒ6、Ｑ、ｎ’は上記に同じ。Ｄは連結基を示し、Ｚはハロゲン原子を示す。ｍは繰り返し単位の平均重合度であり、例えば３〜５０、好ましくは４〜３０、特に好ましくは５〜２０である。上記式（１）で表される化合物のうち、下記式（1ａ）で表される化合物以外の化合物も、下記方法に準じて製造することができる。
工程［１］：反応基質である下記式（２）で表される化合物と下記式（３）で表される化合物とを、塩基の存在下で反応させることにより、下記式（４）で表される化合物を得る。
工程［２］：下記式（４）で表される化合物に、アミノアルコール（下記式（５）で表される化合物）を反応させることにより、下記式（６）で表されるジアミンを得る。
工程［３］：下記式（６）で表されるジアミンに環状酸無水物（下記式（７）で表される化合物）を反応させることにより下記式（1ａ）で表される化合物を得る。
【００８９】
【化１４】
2019244694.tif 000015
【００９０】
（工程［１］）
上記式（２）で表される化合物としては、例えば、ベンゾフェノン、２−ナフチルフェニルケトン、及びビス（２−ナフチル)ケトン等のハロゲン化物、及びこれらの誘導体等が挙げられる。
【００９１】
上記式（３）で表される化合物としては、例えば、ハイドロキノン、レゾルシノール、２，６−ナフタレンジオール、２，７−ナフタレンジオール、１，５−ナフタレンジオール、４，４’−ジヒドロキシビフェニル、４，４’−ジヒドロキシジフェニルエーテル、４，４’−ジヒドロキシベンゾフェノン、４，４’−ジヒドロキシジフェニルスルフィド、４，４’−ジヒドロキシジフェニルスルフォン、ビスフェノールＡ、ビスフェノールＦ、ビスフェノールＳ、２，５−ジヒドロキシビフェニル、及びこれらの誘導体などが挙げられる。
【００９２】
上記誘導体としては、例えば、上記式（２）で表される化合物や式（３）で表される化合物の芳香族炭化水素基に置換基が結合した化合物などが挙げられる。前記置換基としては、例えば、炭素数１〜６のアルキル基、炭素数１〜６のアルコキシ基、及びハロゲン原子等が挙げられる。
【００９３】
式（２）で表される化合物と式（３）で表される化合物の使用量としては、通常、式（３）で表される化合物１モルに対して、式（２）で表される化合物を１モル以上であり、所望の化合物（１）における分子鎖の平均重合度に応じて、式（２）で表される化合物の使用量を調整することが望ましい。例えば、平均重合度５の場合、式（３）で表される化合物１モルに対して、式（２）で表される化合物を１．２モル程度（例えば１．１８〜１．２２モル）、平均重合度１０の場合は、式（２）で表される化合物を１．１モル程度（例えば１．０８〜１．１２モル）、平均重合度２０の場合は、式（２）で表される化合物を１．０５モル程度（例えば１．０４〜１．０６モル）使用することが好ましい。
【００９４】
式（２）で表される化合物としては、少なくともベンゾフェノンのハロゲン化物を使用することが好ましく、式（２）で表される化合物の総使用量（１００モル％）におけるベンゾフェノンのハロゲン化物の使用量は、例えば１０モル％以上、好ましくは３０モル％以上、特に好ましくは５０モル％以上、最も好ましくは８０モル％以上である。尚、上限は１００モル％である。
【００９５】
式（３）で表される化合物としては、ハイドロキノン、レゾルシノール、２，６−ナフタレンジオール、２，７−ナフタレンジオール、４，４’−ジヒドロキシビフェニル、４，４’−ジヒドロキシジフェニルエーテル、４，４’−ジヒドロキシベンゾフェノン、４，４’−ジヒドロキシジフェニルスルフィド、４，４’−ジヒドロキシジフェニルスルフォン、及びビスフェノールＡから選択される少なくとも１種（とりわけ、ハイドロキノン、レゾルシノール、及びビスフェノールＡから選択される少なくとも１種）の化合物を使用することが好ましく、前記化合物の使用量の合計は、式（３）で表される化合物の総使用量（１００モル％）の、例えば１０モル％以上、好ましくは３０モル％以上、特に好ましくは５０モル％以上、最も好ましくは８０モル％以上である。尚、上限は１００モル％である。
【００９６】
前記式（２）で表される化合物と式（３）で表される化合物の反応は、塩基（例えば、水酸化ナトリウム、水酸化カリウム、水酸化カルシウム、炭酸ナトリウム、炭酸カリウム、炭酸水素ナトリウム等の無機塩基；ピリジン、トリエチルアミン等の有機塩基から選択される少なくとも１種）の存在下で行われる。塩基の使用量は塩基の種類によって適宜調整することができる。例えば、水酸化カルシウム等の二酸塩基の使用量は、式（３）で表される化合物１モルに対して１．０〜２．０モル程度である。
【００９７】
また、この反応は溶剤の存在下で行うことができる。前記溶剤としては、例えば、Ｎ−メチル−２−ピロリドン、ジメチルホルムアミド、ジメチルスルホキシド、アセトン、テトラヒドロフラン、トルエン等の有機溶剤、或いはこれらの２種以上の混合溶剤を用いることができる。
【００９８】
前記溶剤の使用量としては、反応基質の合計（重量）に対して、例えば５〜２０重量倍程度である。溶剤の使用量が上記範囲を上回ると反応基質の濃度が低くなり、反応速度が低下する傾向がある。
【００９９】
反応雰囲気としては反応を阻害しない限り特に限定されず、例えば、空気雰囲気、窒素雰囲気、アルゴン雰囲気等の何れであってもよい。
【０１００】
反応温度は、例えば１００〜２００℃程度である。反応時間は、例えば５〜２４時間程度である。また、この反応はバッチ式、セミバッチ式、連続式等の何れの方法でも行うことができる。
【０１０１】
この反応終了後、得られた反応生成物は、例えば、濾過、濃縮、蒸留、抽出、晶析、吸着、再結晶、カラムクロマトグラフィー等の分離手段や、これらを組み合わせた分離手段により分離精製できる。
【０１０２】
（工程［２］）
上記式（５）で表される化合物としては、例えば、４−アミノフェノール、２−アミノ−６−ヒドロキシナフタレン、及びこれらの位置異性体や誘導体等が挙げられる。
【０１０３】
上記式（５）で表される化合物の使用量は、所望の硬化性化合物における分子鎖の平均重合度に応じて適宜調整することができる。例えば、平均重合度５の場合、式（３）で表される化合物１モルに対して、０．４〜０．６モル程度となる量、平均重合度１０の場合、式（３）で表される化合物１モルに対して、０．２〜０．４モル程度となる量、平均重合度２０の場合、式（３）で表される化合物１モルに対して、０．１〜０．１５モル程度となる量である。
【０１０４】
この反応は進行に伴いハロゲン化水素が生成するため、生成したハロゲン化水素をトラップする塩基の存在下で反応を行うことが、反応の進行を促進する効果が得られる点で好ましい。前記塩基としては、例えば、水酸化ナトリウム、水酸化カリウム、水酸化カルシウム、炭酸ナトリウム、炭酸カリウム、炭酸水素ナトリウム等の無機塩基；ピリジン、トリエチルアミン等の有機塩基を挙げることができる。これらは１種を単独で、又は２種以上を組み合わせて使用することができる。
【０１０５】
前記塩基の使用量は塩基の種類によって適宜調整することができる。例えば、水酸化ナトリウム等の一酸塩基の使用量は、上記式（５）で表される化合物１モルに対して１．０〜３．０モル程度である。
【０１０６】
また、この反応は溶剤の存在下で行うことができる。溶剤としては、工程［１］において使用されるものと同様のものを使用することができる。
【０１０７】
反応温度は、例えば１００〜２００℃程度である。反応時間は、例えば１〜１５時間程度である。また、この反応はバッチ式、セミバッチ式、連続式等の何れの方法でも行うことができる。
【０１０８】
この反応終了後、得られた反応生成物は、例えば、濾過、濃縮、蒸留、抽出、晶析、吸着、再結晶、カラムクロマトグラフィー等の分離手段や、これらを組み合わせた分離手段により分離精製できる。
【０１０９】
（工程［３］）
前記環状酸無水物（上記式（７）で表される化合物）としては、例えば、無水マレイン酸、２−フェニル無水マレイン酸、４−フェニルエチニル−無水フタル酸、４−（１−ナフチルエチニル）−無水フタル酸、ビシクロ［２．２．１］ヘプト−５−エン−２，３−ジカルボン酸無水物、及びこれらの誘導体等が挙げられる。
【０１１０】
前記環状酸無水物の使用量は、所望の硬化性化合物における分子鎖の平均重合度に応じて適宜調整することができる。例えば、平均重合度５の場合、式（３）で表される化合物１モルに対して、０．４〜０．８モル程度となる量、平均重合度１０の場合、式（３）で表される化合物１モルに対して、０．２〜０．４モル程度となる量、平均重合度２０の場合、式（３）で表される化合物１モルに対して、０．１〜０．１５モル程度となる量である。
【０１１１】
この反応は溶剤の存在下で行うことができる。溶剤としては、工程［１］において使用されるものと同様のものを使用することができる。
【０１１２】
この反応は、室温（１〜３０℃）で行うことが好ましい。反応時間は、例えば１〜３０時間程度である。また、この反応はバッチ式、セミバッチ式、連続式等の何れの方法でも行うことができる。
【０１１３】
また、この反応は、水と共沸する溶剤（例えば、トルエン等）を用いた共沸や、脱水剤（例えば、無水酢酸等）の使用により、副生する生成水を除去することが、反応の進行を促進する点で好ましい。また、脱水剤による生成水の除去は、塩基性触媒（例えば、トリエチルアミン等）の存在下で行うことが好ましい。
【０１１４】
この反応終了後、得られた反応生成物は、例えば、濾過、濃縮、蒸留、抽出、晶析、吸着、再結晶、カラムクロマトグラフィー等の分離手段や、これらを組み合わせた分離手段により分離精製できる。
【０１１５】
式（１）で表される化合物の発熱ピーク温度は、硬化性官能基の種類に依存するが、例えば１７０〜４５０℃、好ましくは２００〜４３０℃、特に好ましくは２２０〜４２０℃である。発熱ピーク温度は、ＤＳＣ測定により求められる。
【０１１６】
式（１）で表される化合物の発熱ピーク温度は、硬化性官能基の種類によって決まるため、採用する成形法によって硬化性官能基を選択することが好ましい。例えば、硬化性化合物を溶剤に溶解した溶液からキャスト法によりフィルム状に成形し、それを硬化させる場合、式（１）で表される化合物における硬化性官能基としては、上記式（r-5）で表される基を選択することが好ましく、この場合、２５０℃程度の温度で加熱することで硬化物を形成することができる。一方、式（１）で表される化合物における硬化性官能基として上記式（r-1）で表される基を選択すると、当該硬化性化合物は３００℃以下程度の温度で溶融させて成形することができ、３８０℃程度の温度で加熱することで硬化物を形成することができる。
【０１１７】
尚、加熱は、温度を一定に保持した状態で行ってもよく、段階的に変更して行ってもよい。加熱温度は、加熱時間に応じて適宜調整することができ、例えば、加熱時間の短縮を所望する場合は加熱温度を高めに設定することが好ましい。式（１）で表される化合物は芳香環由来の構造の割合が高いため、高温で加熱しても分解することなく硬化物（詳細には、超耐熱性を有する硬化物）を形成することができ、高温で短時間加熱することにより優れた作業性で効率よく硬化物を形成することができる。また、加熱手段は特に制限されることがなく、公知乃至慣用の手段を利用することができる。
【０１１８】
式（１）で表される化合物の硬化は、常圧下で行うこともできるし、減圧下又は加圧下で行うこともできる。
【０１１９】
式（１）で表される化合物の加熱温度及び加熱時間を調整して硬化反応を完了させず途中で停止させることにより、半硬化物（Ｂステージ）が得られる。前記半硬化物の硬化度は、例えば８５％以下（例えば１０〜８５％、特に好ましくは１５〜７５％、更に好ましくは２０〜７０％）である。
【０１２０】
尚、半硬化物の硬化度は、式（１）で表される化合物の発熱量、及びその半硬化物の発熱量をＤＳＣにより測定し、以下の式から算出できる。
硬化度（％）＝［１−（半硬化物の発熱量／式（１）で表される化合物の発熱量）］×１００
【０１２１】
式（１）で表される化合物の半硬化物は加熱により一時的に流動性を発現し、段差に追従させることができる。また、加熱処理を施すことにより耐熱性に優れた硬化物を形成することができる。
【０１２２】
［硬化性組成物］
本発明の硬化性組成物は、上記硬化性化合物を１種又は２種以上含むことを特徴とする。本発明の硬化性組成物全量（若しくは、本発明の硬化性組成物における不揮発分全量）における上記硬化性化合物の含有量（２種以上含有する場合は、その総量）は、例えば３０重量％以上、好ましくは５０重量％以上、特に好ましくは７０重量％以上、最も好ましくは９０重量％以上である。尚、上限は１００重量％である。すなわち、本発明の硬化性組成物は、上記硬化性化合物のみからなるものであっても良い。
【０１２３】
本発明の硬化性組成物は上記硬化性化合物以外にも、必要に応じて他の成分を含有していても良い。他の成分としては公知乃至慣用の添加剤を使用することができ、例えば、上記式（１）で表される化合物以外の硬化性化合物、触媒、フィラー、有機樹脂（シリコーン樹脂、エポキシ樹脂、フッ素樹脂など）、溶剤、安定化剤（酸化防止剤、紫外線吸収剤、耐光安定剤、熱安定化剤など）、難燃剤（リン系難燃剤、ハロゲン系難燃剤、無機系難燃剤など）、難燃助剤、補強材、核剤、カップリング剤、滑剤、ワックス、可塑剤、離型剤、耐衝撃性改良剤、色相改良剤、流動性改良剤、着色剤（染料、顔料など）、分散剤、消泡剤、脱泡剤、抗菌剤、防腐剤、粘度調整剤、増粘剤等が挙げられる。これらは、１種を単独で、又は２種以上を組み合わせて使用することができる。
【０１２４】
前記フィラーには有機フィラー及び無機フィラーが含まれる。前記フィラーの原料としては、例えば、炭素材（例えば、カーボンブラック、人造黒鉛、膨張黒鉛、天然黒鉛、コークス、カーボンナノチューブ、ダイヤモンドなど）、炭素化合物（炭化ケイ素、炭化フッ素、炭化ホウ素、炭化タングステン、炭化チタンなど）、窒素化合物（窒化ホウ素、窒化アルミニウム、窒化チタン、窒化炭素、窒化ケイ素など）、鉱物またはセラミックス類（タルク、マイカ、ゼオライト、フェライト、トルマリン、ケイソウ土、焼成珪成土、カオリン、セリサイト、ベントナイト、スメクタイト、クレー、シリカ、石英粉末、ガラスビーズ、ガラス粉、ガラスフレーク、ミルドファイバー、ワラストナイトなど）、金属単体または合金（例えば、金属シリコン、鉄、銅、マグネシウム、アルミニウム、金、銀、白金、亜鉛、マンガン、ステンレスなど）、金属酸化物（例えば、シリカ、アルミナ、ジルコニア、マグネシア、酸化亜鉛、酸化ベリリウムなど）、金属水酸化物（例えば、水酸化アルミニウム、水酸化カルシウム、水酸化マグネシウムなど）、炭酸塩（例えば、炭酸マグネシウム、炭酸カルシウムなど）などが挙げられる。
【０１２５】
前記フィラーの含有量は、上記硬化性化合物１００重量部に対して、例えば０．１〜９５重量部の範囲であり、用途に応じて適宜調整することができる。
【０１２６】
本発明の硬化性組成物は、硬化性化合物として上記式（１）で表される化合物を少なくとも含有することが好ましい。また、上記式（１）で表される化合物以外の硬化性化合物も含有していても良いが、硬化性組成物に含まれる硬化性化合物全量（１００重量％）における上記式（１）で表される化合物の占める割合は、例えば７０重量％以上、好ましくは８０重量％以上、特に好ましくは９０重量％以上である。尚、上限は１００重量％である。
【０１２７】
本発明の硬化性組成物は溶剤溶解性に優れた硬化性化合物を含有するため、硬化性化合物が溶剤に溶解した溶剤溶解物であってもよい。前記溶剤としては、硬化性化合物が良溶解性を示す溶剤が好ましく、例えば、ケトン、アミド、ハロゲン化炭化水素、スルホキシド、エーテル、エステル、ニトリル、芳香族炭化水素、及びこれらの２種以上の混合液が好ましく、特に、エーテル、ケトン、アミド、ハロゲン化炭化水素、及びスルホキシドから選択される少なくとも１種の溶剤が好ましく、とりわけ、エーテル、アミド、ハロゲン化炭化水素、及びスルホキシドから選択される少なくとも１種の溶剤が好ましい。
【０１２８】
また、本発明の硬化性組成物は架橋剤や硬化促進剤を含有せずとも（例えば、本発明の硬化性組成物全量における架橋剤及び硬化促進剤の合計含有量が３重量％以下、好ましくは１重量％未満であっても）、速やかに硬化物を形成することができる。そのため、得られる硬化物は超耐熱性を有する。また、硬化物中において、未反応の硬化促進剤や、硬化促進剤の分解物の含有量を極めて低く抑制することができるため、これらに由来するアウトガスの発生を抑制することができる。
【０１２９】
本発明の硬化性組成物は上記硬化性化合物を含有するため、加熱処理を施すことにより速やかに硬化して、超耐熱性を有する硬化物を形成することができる。尚、加熱処理条件は上述の硬化性化合物の硬化条件と同様の範囲で適宜設定することができる。
【０１３０】
また、本発明の硬化性組成物は上記硬化性化合物を含有するため、基板上に塗布して加熱処理を施すことにより速やかに硬化して、基板に対する密着性に優れた硬化物を形成することができる。前記基板と硬化物との引張りせん断力（ＪＩＳ  Ｋ６８５０（１９９９）準拠）は、例えば１ＭＰａ以上、好ましくは５ＭＰａ以上、特に好ましくは１０ＭＰａ以上である。尚、引張りせん断力は、引張リ試験機（オリエンテック社製、テンシロンＵＣＴ−５Ｔ）を使用して、引張り速度３００ｍｍ／分、剥離角度１８０°で測定できる。
【０１３１】
本発明の硬化性組成物は、例えば、電子情報機器、家電、自動車、精密機械、航空機、宇宙産業用機器、エネルギー分野（油田掘削パイプ／チューブ、燃料容器）等の過酷な環境温度条件下で使用される複合材（繊維強化プラスチック、プリプレグ等）の成形材料や、遮蔽材料、伝導材料（例えば、熱伝導材料等）、絶縁材料、接着剤（例えば、耐熱性接着剤等）などの機能材料として好適に使用することができる。その他、封止剤、塗料、インク、シーラント、レジスト、造形材、形成材［スラストワッシャー、オイルフィルター、シール、ベアリング、ギア、シリンダーヘッドカバー、ベアリングリテーナー、インテークマニホールド、ペダル等の自動車部品；基材、電気絶縁材（絶縁膜等）、積層板、電子ペーパー、タッチパネル、太陽電池基板、光導波路、導光板、ホログラフィックメモリ、シリコンウェハキャリアー、ＩＣチップトレイ、電解コンデンサトレイ、絶縁フィルム等の半導体・液晶製造装置部品；レンズ等の光学部品；ポンプ、バルブ、シール等のコンプレッサー部品；航空機のキャビン内装部品；滅菌器具、カラム、配管等の医療器具部品や食品・飲料製造設備部品；パーソナルコンピューター、携帯電話などに使用されるような筐体、パーソナルコンピューターの内部でキーボードを支持する部材であるキーボード支持体に代表されるような電気・電子機器用部材等の形成材］等として好ましく使用できる。
【０１３２】
本発明の硬化性組成物は上記特性を有するため、特に、従来の樹脂材料では対応することが困難であった、高耐熱・高耐電圧の半導体装置（パワー半導体等）において半導体素子を被覆する封止剤として好ましく使用することができる。
【０１３３】
また、本発明の硬化性組成物は上記特性を有するため、接着剤［例えば、高耐熱・高耐電圧の半導体装置（パワー半導体等）において、半導体を積層する用途に使用する耐熱性接着剤等］として好ましく使用することができる。
【０１３４】
また、本発明の硬化性組成物は上記特性を有するため、塗料（若しくは、粉体塗料）［例えば、高耐熱・高耐電圧の半導体装置（パワー半導体等）の塗料（若しくは、粉体塗料）］として好ましく使用することができる。
【０１３５】
［固形物］
本発明の固形物は、硬化性化合物の硬化物を含み、下記特性を有する。
固形物の特性：
昇温速度１０℃／分（窒素中）で測定される５％重量減少温度（Ｔd5）が３００℃以上であり、３２０℃で３０分の加熱処理に付した後の窒素原子含有量が２．８〜０．１重量％である
【０１３６】
尚、前記硬化性化合物の硬化物は、硬化性化合物の架橋構造体（或いは、重合物）である。
【０１３７】
本発明の固形物は、硬化性化合物の硬化物以外にも他の成分を含有していてもよいが、固形分全量における、前記硬化物の占める割合は、例えば７０重量％以上、好ましくは８０重量％以上、特に好ましくは９０重量％以上である。尚、上限は１００重量％である。
【０１３８】
前記固形物の５％重量減少温度（Ｔd5）は、好ましくは４００℃以上、特に好ましくは４５０℃以上、最も好ましくは５００℃以上である。５％重量減少温度（Ｔd5）の上限は、例えば６００℃、好ましくは５５０℃、特に好ましくは５３０℃である。
【０１３９】
また、前記加熱処理後の固形物の窒素原子含有量は、例えば２．８〜０．１重量％、好ましくは２．５〜０．１５重量％、より好ましくは２．０〜０．２０重量％、特に好ましくは１．８〜０．４０重量％、最も好ましくは１．５〜０．７０重量％である。そのため、本発明の固形物は靱性や耐熱性に優れる。一方、窒素原子含有量が上記範囲を下回ると、固形物の靱性や耐熱性が低下する傾向がある。
【０１４０】
そして、前記加熱処理後の固形物中の窒素原子含有量は、例えばＣＨＮ元素分析により求めることができる。
【０１４１】
前記固形物には硬化性化合物の硬化物以外にも添加物を含有する場合があるが、固形物を３２０℃で３０分の加熱処理に付すと、３２０℃未満に分解点や沸点を有する添加物は分解されて消失し、硬化性化合物の硬化物のみが残存する。そのため、加熱処理後の硬化物中の窒素原子含有量は、硬化性化合物の硬化物に含まれる窒素原子含有量と推定できる。なお、熱履歴の観点から硬化処理を加熱処理とすることもできる。
【０１４２】
また、本発明の固形物は、ＩＲスペクトルの１６２０〜１７５０ｃｍ-1の領域にピークを有する。前記ピークは、「−Ｃ（＝Ｏ）−Ｎ−Ｃ（＝Ｏ）−」ユニットに由来する。
【０１４３】
本発明の固形物は、例えば、式（１）で表され、式中のＲ1、Ｒ2が、同一又は異なって、環状イミド構造を有する硬化性官能基である硬化性化合物（特に好ましくは、上記式（１）で表され、式中のＲ1、Ｒ2が、同一又は異なって、式（r-1）〜（r-6）で表される基から選択される基である硬化性化合物）、或いは前記硬化性化合物を含む硬化性組成物を加熱処理に付すことにより製造することができる。
【０１４４】
従って、本発明の固形物は、式（１）で表され、式中のＲ1、Ｒ2が、同一又は異なって、環状イミド構造を有する硬化性官能基である硬化性化合物（特に好ましくは、上記式（１）で表され、式中のＲ1、Ｒ2が、同一又は異なって、式（r-1）〜（r-6）で表される基から選択される基である硬化性化合物）の硬化物を含むことが好ましく、前記硬化物の含有量は、固形物全量の例えば７０重量％以上、好ましくは８０重量％以上、特に好ましくは９０重量％以上である。尚、上限は１００重量％である。
【０１４５】
［構造物］
本発明の構造物は、上記硬化性化合物の硬化物又は半硬化物を含む、粒子状又は平面状の構造物である。本発明の構造物は、上記硬化性化合物（若しくは、上記硬化性組成物）を射出成形、トランスファー成形、コンプレッション成形、押出成形等の成形法に付すことにより製造することができる。
【０１４６】
本発明の構造物は耐熱性及び難燃性に優れる。また、比誘電率及び誘電正接が低い。そのため、住宅・建築、スポーツ用具、自動車、航空・宇宙産業分野において、鉄やアルミニウムなどの金属に替わる材料として好適に使用できる。また、高層建築物、地下街、劇場、車輌などの消防法により難燃化が義務づけられている場所に設置する構造物としても好適に使用できる。特に平面状の構造物は、電気デバイスの層間絶縁膜として好適に使用できる。
【０１４７】
［積層体］
本発明の積層体は、上記硬化性化合物の硬化物又は半硬化物と基板とが積層された構成を有する。本発明の積層体には、硬化性化合物の硬化物又は半硬化物／基板、及び基板／硬化性化合物の硬化物又は半硬化物／基板の構成が含まれる。
【０１４８】
前記前記基板の素材としては、例えば、半導体材料（例えば、セラミック、ＳｉＣ、窒化ガリウム等）、紙、塗工紙、プラスチックフィルム、木材、布、不織布、金属（例えば、ステンレス鋼、アルミ合金、銅）等が挙げられる。
【０１４９】
本発明の積層体は、基板が、上記硬化性化合物の硬化物又は半硬化物を含み、耐熱性、難燃性、絶縁性、及び前記基板に対する密着性に優れた接着層を介して積層された構成を有する。本発明の積層体は、例えば電子回路基板等として好適に使用できる。
【０１５０】
［積層体の製造方法］
本発明の積層体は、例えば上記硬化性化合物を基板上に載置して、加熱処理を施すことによって製造することができる。
【０１５１】
本発明の積層体の製造方法には、以下の方法が含まれる。
１．上記硬化性化合物を固体（例えば、粉末状固体）のまま基板上に載置し、その後加熱処理を施す方法
２．上記硬化性化合物を含む薄膜を基板上にて形成し、その後加熱処理を施す方法
３．上記硬化性化合物を含む薄膜を基板上に積層し、その後加熱処理を施す方法
【０１５２】
加熱処理条件は上述の硬化性化合物の硬化条件と同様の範囲内において適宜設定することができる。
【０１５３】
上記方法２の薄膜は、例えば、基板上に上記硬化性化合物の溶融物を塗布し、得られた塗膜を冷却することにより製造することができる。
また、前記薄膜は、基板上に上記硬化性化合物の溶剤溶解物、或いは溶剤分散物を塗布し、得られた塗膜を乾燥することにより製造することもできる。
【０１５４】
上記方法３において、基板上に積層する薄膜としては、例えば、支持体上に上記硬化性化合物の溶融物を塗布し、得られた塗膜を冷却した後、支持体から剥離したものを使用することができる。
また、前記薄膜として、支持体上に上記硬化性化合物の溶剤溶解物、或いは溶剤分散物を塗布し、得られた塗膜を乾燥した後、支持体から剥離したものを使用することもできる。
【０１５５】
支持体上で形成した薄膜を、支持体から容易に剥離するためには、前記支持体の形成材料として、上記硬化性化合物を含む薄膜を形成する温度では融解しない材料を使用する必要がある。例えば硬化性化合物としてＰＥＥＫを使用した場合、ＰＥＥＫは溶剤に溶解し難いので、ＰＥＥＫの溶融物を基板上に塗布して薄膜を形成する必要があるが、ＰＥＥＫの融点は３４３℃であり極めて高温である。そのため、プラスチック製の支持体を使用することは困難であり、金属やガラス製の支持体等が用いられていた。しかし、上記硬化性化合物は、室温（１〜３０℃）において優れた溶剤溶解性を示す。また、上記硬化性化合物は、ポリイミドやフッ素樹脂等のプラスチックが融解しない温度で溶融する。例えば、式（１）中のＲ1、Ｒ2が式（r-5）で表される基である硬化性化合物の場合、硬化温度は２５０℃程度である。そのため、プラスチック製の支持体（例えば、ポリイミド又はフッ素樹脂製の支持体）を使用することができ、例えばプラスチック製ベルトを備えたベルトコンベアにおける前記ベルトを支持体として利用すれば、ベルトコンベアを含む製造ライン上にて前記積層体を連続的に製造することができる。
【０１５６】
また、上記硬化性化合物は硬化収縮が小さく、形状安定性に優れる。そのため、上記硬化性化合物を支持体上等に均一に塗布すれば、表面が平滑な薄膜が得られ、この薄膜を硬化すれば、表面平滑性に優れた硬化物又は半硬化物を形成することができる。そのため、前記硬化物又は半硬化物は、可とう性や形状追従性が低い基板の表面にも良好に密着して、基板と強固に接着することができる。
【０１５７】
前記積層体は、電子回路基板に好適に使用できる。
【０１５８】
［複合材］
本発明の複合材は、上記硬化性化合物の硬化物又は半硬化物と繊維とを含む。複合材の形状としては、繊維状やシート状など特に制限がない。
【０１５９】
前記繊維としては、例えば、炭素繊維、アラミド繊維、ガラス繊維等が挙げられる。これらは１種を単独で、又は２種以上を組み合わせて使用することができる。前記繊維は、糸状であっても、又シート状に加工されたもの（織布又は不織布）であってもよい。
【０１６０】
本発明の複合材は、例えば、上記硬化性化合物を溶剤に溶解した溶液や、上記硬化性化合物の溶融物を繊維に含浸させ、加熱処理を施すことにより製造できる。前記加熱処理により、含浸させた硬化性化合物を硬化若しくは半硬化させることができる。含浸させた硬化性化合物を半硬化させて得られる複合材は、プリプレグ等の中間加工品として好適に使用できる。
【０１６１】
本発明の複合材は繊維の空隙に上記硬化性化合物が入り込んで硬化した構成を有し、軽量で高強度であり、更に耐熱性、難燃性、及び絶縁性に優れる。そのため、住宅・建築、スポーツ用具、自動車、航空・宇宙産業分野において、鉄やアルミニウムなどの金属に替わる材料として好適に使用できる。その他、例えば、消防用被服（防火衣、活動服、救助服・耐熱服）材料；高層建築物、地下街、劇場、車輌などの消防法により難燃化が義務づけられている場所に設置するカーテンや敷物材料；２次電池用セパレーター、燃料電池用セパレーター等のセパレーター；産業用フィルター、車載用フィルター、医療用フィルター等のフィルター；宇宙材料等として好適に使用することができる。
【実施例】
【０１６２】
以下、実施例により本発明をより具体的に説明するが、本発明はこれらの実施例により限定されるものではない。【０１６３】
尚、測定は下記条件で行った。
＜ＮＭＲ測定＞
測定装置：ＢＲＵＫＥＲ  ４００ＭＨｚ/５４ｍｍ又はＢＲＵＫＥＲ  ＡＶＡＮＣＥ６００ＭＨｚ
測定溶剤：重ＤＭＳＯ、重クロロホルム、又は重クロロホルム／ペンタフルオロフェノール（ＰＦＰ）＝２／１（wt/wt）の混合液
化学シフト：ＴＭＳを規準とした
＜ＧＰＣ測定＞
装置：ポンプ「ＬＣ−２０ＡＤ」（（株）島津製作所製）
検出器：ＲＩＤ−１０Ａ（（株）島津製作所製）又はＴＤＡ−３０１およびＵＶ２５０１（Ｖｉｓｃｏｔｅｋ製）
溶剤：ＴＨＦ又はクロロホルム
カラム：shodex GPC K-806L×１本＋shodex GPC K-803×１本＋shodex GPC K-801×２本
流速：１．０ｍＬ／ｍｉｎ
温度：４０℃
試料濃度：０．１％（wt/vol）
標準ポリスチレン換算
＜ＤＳＣ測定＞
装置：ＴＡ  Ｑ２０
昇温速度：１０℃/ｍｉｎ
雰囲気：窒素雰囲気
＜ＴＧ／ＤＴＡ測定＞
装置：ＮＥＴＺＳＣＨ  ＴＧ２０９Ｆ３
昇温速度：１０℃/ｍｉｎ
雰囲気：窒素雰囲気
＜ＩＲ測定＞
装置：Ｐｅｒｋｉｎ  Ｅｌｍｅｒ Ｓｐｅｃｔｒｕｍ ＲＸ１（ＡＴＲ法）【０１６４】
比較例にはＰＥＥＫ（市販ＰＥＥＫパウダー、ポリエーテルエーテルケトン、ＶＩＣＴＲＥＸ１５１Ｇ、融点３４３℃、Ｔｇ１４７℃）を使用した。【０１６５】
調製例１（ジアミン（１）の製造）
撹拌装置、窒素導入管、およびディーンスターク装置を備えた５００ｍＬ（三ツ口）フラスコに、４，４’−ジフルオロベンゾフェノンを２７．５０ｇ、レゾルシノールを１１．５６ｇ、無水炭酸カリウムを２１．７７ｇ、Ｎ−メチル−２−ピロリドンを１５４ｍＬ、およびトルエン７７ｍＬを入れ、窒素雰囲気下で撹拌しながら加熱し、１３０〜１４０℃で４時間トルエンを還流させた。その後、さらに加熱して１７０〜１８０℃でトルエンを留去した。さらに、１７０〜１８０℃で１０時間撹拌を継続した後、室温に戻した。【０１６６】
得られた生成物が入ったフラスコに、４−アミノフェノールを５．０４ｇ、無水炭酸カリウムを６．３９ｇ、Ｎ−メチル−２−ピロリドンを２０ｍＬ、トルエンを１００ｍＬ添加した。再び、窒素雰囲気下で撹拌しながら加熱し、１３０〜１４０℃で３時間トルエンを還流させた。その後、加熱して１７０〜１８０℃でトルエンを留去し、さらに１７０〜１８０℃を保持しつつ４時間撹拌を継続した。その後、室温まで冷却し、反応液を３０００ｍＬのメタノールに添加、ろ過することで粉末状固体を得た。この粉末状固体をメタノールおよび水で繰返し洗浄した後、１００℃で８時間減圧乾燥して、粉末状固体を得た（ジアミン（１）、下記式で表される化合物、収率：９５％）。得られた粉末状固体をＧＰＣ測定（溶剤ＴＨＦ、標準ポリスチレン換算）に付して求めた数平均分子量は２０７０、重量平均分子量は３５００、及び平均重合度（ｍ−１）は５．８であった。【０１６７】
【化１５】
2019244694.tif 000016
【０１６８】
調製例２（ジアミン（２）の製造）
撹拌装置、窒素導入管、およびディーンスターク装置を備えた５００ｍＬ（三ツ口）フラスコに、４，４’−ジフルオロベンゾフェノン２７．５０ｇ、ビスフェノールＡ２３．９８ｇ、無水炭酸カリウム（Ｋ2ＣＯ3）２１．７７ｇ、Ｎ−メチル−２−ピロリドン２２０ｍＬ、およびトルエン１１０ｍＬを入れ、窒素雰囲気下で撹拌しながら加熱し、１３０〜１４０℃で４時間トルエンを還流させた。その後、さらに加熱して１７０〜１８０℃でトルエンを留去した。さらに、１７０〜１８０℃で１０時間撹拌を継続した後、室温に戻した。【０１６９】
得られた生成物が入ったフラスコに、４−アミノフェノール５．０４ｇ、無水炭酸カリウム６．３９ｇ、Ｎ−メチル−２−ピロリドン３０ｍＬ、及びトルエン１５０ｍＬを添加し、再び窒素雰囲気下で撹拌しながら加熱し、１３０〜１４０℃で３時間トルエンを還流させた。その後、加熱して１７０〜１８０℃でトルエンを留去し、さらに１７０〜１８０℃を保持しつつ４時間撹拌を継続した。その後、室温まで冷却し、反応液を３０００ｍＬのメタノールに添加、ろ過することで粉末状固体を得た。この粉末状固体をメタノールおよび水で繰返し洗浄した後、１００℃で８時間減圧乾燥して、粉末状固体を得た（ジアミン（２）、下記式で表される化合物、収率：９５％）。得られた粉末状固体をＧＰＣ測定（溶剤ＴＨＦ、標準ポリスチレン換算）に付して求めた数平均分子量は２９２０、重量平均分子量は５１００、及び平均重合度（ｍ−２）は６．２であった。【０１７０】
【化１６】
2019244694.tif 000017
【０１７１】
実施例１（硬化性化合物Ａの製造）
撹拌装置、窒素導入管および乾燥管を備えた１０００ｍＬ（三ツ口）フラスコに、無水マレイン酸を５．８８ｇ、Ｎ−メチル−２−ピロリドンを５０ｍＬ、トルエンを２００ｍＬ入れ、窒素置換した。そこへ、調製例１で得られたジアミン（１）２６．７６ｇをＮＭＰ２５０ｍＬに溶解させた溶液を添加し、窒素雰囲気下、室温で２４時間撹拌した。その後、パラトルエンスルホン酸一水和物０．７６１ｇを添加し、１４０℃に加熱して、８時間攪拌を継続し、トルエンを還流して水分を除去した。反応液を室温に戻した後、反応液を３０００ｍＬのメタノールに添加、ろ過することで粉末状固体を得た。この粉末状固体をメタノールおよび水で繰返し洗浄した後、１００℃で８時間減圧乾燥して、粉末状固体（硬化性化合物Ａ、下記式（Ａ）で表される化合物、芳香環由来の構造の割合：７２重量％、収率：９０％）を得た。硬化性化合物Ａの1Ｈ−ＮＭＲスペクトルを図５に、ＦＴＩＲスペクトルを図６に示す。
尚、芳香環由来の構造の割合は1Ｈ−ＮＭＲによって求めた。
1H-NMR(CDCl3)δ：6.88(m), 7.08(d,J=8.0Hz), 7.17(d,J=8.0Hz), 7.39(m), 7.81(d,J=8.0Hz)【０１７２】
【化１７】
2019244694.tif 000018
【０１７３】
また、硬化性化合物Ａの２００℃における粘度をレオメーターにより測定したところ、７Ｐａ・ｓであった。【０１７４】
実施例２（硬化性化合物Ｂの製造）
ジアミン（１）に代えて、調製例２で得られたジアミン（２）を使用し、前記ジアミン（２）４８．５７ｇを３３０ｍＬのＮＭＰに溶解した溶液を使用した以外は実施例１と同様にして、粉末状固体（硬化性化合物Ｂ、下記式（Ｂ）で表される化合物、芳香環由来の構造の割合：７１重量％、収率：９０％）を得た。硬化性化合物Ｂの1Ｈ−ＮＭＲスペクトルを図７に、ＦＴＩＲスペクトルを図８に示す。
1H-NMR(CDCl3)δ：1.71(s), 6.87(s), 7.02(m), 7.09(m), 7.17(d,J=8.8Hz),7.26(m), 7.37(d,J=8.8Hz), 7.80(m)【０１７５】
【化１８】
2019244694.tif 000019
【０１７６】
また、硬化性化合物Ｂの２００℃における粘度をレオメーターにより測定したところ、１４Ｐａ・ｓであった。【０１７７】
実施例３（硬化性化合物Ｃの合成）
撹拌装置、窒素導入管および乾燥管を備えた５０ｍＬ（三ツ口）フラスコに、調製例１で得られたジアミン（１）を４．５７１ｇ、４−フェニルエチニル−無水フタル酸を１．８５２ｇ、Ｎ−メチル−２−ピロリドンを３３ｍＬ入れ、窒素雰囲気下、室温で２４時間撹拌した。その後、無水酢酸４．２１５ｇ、トリエチルアミン１．４０５ｇを添加し、６０℃で６時間撹拌した。反応液を室温に戻した後、反応液を１５００ｍＬのエタノールに添加、ろ過することで粉末状固体を得た。この粉末状固体をエタノールおよび水で繰返し洗浄した後、１００℃で８時間減圧乾燥して、粉末状固体（硬化性化合物Ｃ、下記式（Ｃ）で表される化合物、芳香環由来の構造の割合：７６重量％、収率：９０％）を得た。硬化性化合物Ｃの1Ｈ−ＮＭＲスペクトルを図９に、ＦＴＩＲスペクトルを図１０に示す。【０１７８】
【化１９】
2019244694.tif 000020
1H-NMR(CDCl3)δ：6.83(m), 6.90(m), 7.09(m), 7.21(d,J=8.8Hz),7.39(m), 7.48(d,J=8.8Hz), 7.58(m), 7.81(m), 7.92(m), 8.08(s)【０１７９】
実施例４（硬化性化合物Ｄの合成）
ジアミン（１）に代えて、調製例２で得られたジアミン（２）を使用し、前記ジアミン（２）を４．５５０ｇ使用し、４−フェニルエチニル−無水フタル酸を１．３９５ｇ使用した以外は実施例３と同様にして、粉末状固体（硬化性化合物Ｄ、下記式（Ｄ）で表される化合物、芳香環由来の構造の割合：７４重量％、収率：９０％）を得た。硬化性化合物Ｄの1Ｈ−ＮＭＲスペクトルを図１１に、ＦＴＩＲスペクトルを図１２に示す。【０１８０】
【化２０】
2019244694.tif 000021
1H-NMR(CDCl3)δ：1.71(s), 7.02(m), 7.11(d,J=8.8Hz), 7.21(d,J=8.8Hz),7.27(m), 7.41(m), 7.48(d,J=8.8Hz), 7.58(m), 7.81(m), 7.93(m), 8.08(s)【０１８１】
評価
実施例で得られた硬化性化合物Ａ、Ｂ、Ｃ、及びＤについて、以下の評価を行った。【０１８２】
［数平均分子量、重量平均分子量］
実施例で得られた硬化性化合物Ａ、Ｂ、Ｃ、及びＤの数平均分子量及び重量平均分子量をＧＰＣ測定（溶剤ＴＨＦ、標準ポリスチレン換算）によって求めた。【０１８３】
［Ｔｇ］
実施例で得られた硬化性化合物Ａ、Ｂ、Ｃ、及びＤのＴｇをＤＳＣ測定により求めた。
硬化性化合物Ｃ及びＤのＤＳＣ測定結果を図１３に示す。硬化性化合物ＤはＴｇが１４０℃程度、硬化性化合物ＣはＴｇが１２０℃程度であり、硬化性化合物Ｃ、Ｄは、いずれも４００℃付近に硬化反応による発熱ピークが観測された。【０１８４】
［硬化物の熱重量減少分析］
実施例で得られた硬化性化合物Ａ、Ｂ、Ｃ、Ｄ、又は比較例としてのＰＥＥＫをガラス板上に厚さ０．５ｍｍ程度で均一になるように乗せ、マッフル炉で加熱（２５℃から３７１℃まで１０℃／ｍｉｎで昇温し、その後、３７１℃で２時間保持）して前記硬化性化合物を硬化させ、硬化物を得た。
硬化性化合物Ｃの硬化物、及び硬化性化合物Ｄの硬化物のＤＳＣ結果を図１４に示す。ＤＳＣチャートに発熱ピークが見られないことから、得られた硬化物は高い硬化度を有すること（若しくは、実施例で得られた硬化性化合物は硬化性に優れ、加熱処理を施すことにより全ての硬化性官能基が失われたこと）が分かる。【０１８５】
また、ＴＧ／ＤＴＡを使用して、得られた硬化物の熱重量減少分析を行い、５％重量減少温度（Ｔd5）及び１０％重量減少温度（Ｔd10）を求めた。硬化性化合物Ｃの硬化物、及び硬化性化合物Ｄの硬化物の熱重量減少分析結果を図１５に示す。【０１８６】
［窒素原子含有量］
実施例で得られた硬化性化合物Ａ、Ｂ、Ｃ、Ｄ、又は比較例としてのＰＥＥＫをＣＨＮ元素分析に付して、窒素原子含有量を求めた。尚、標準試料にはアンチピリンを使用した。【０１８７】
結果を下記表にまとめて示す。
【表１】
2019244694.tif 000022
【０１８８】
［溶剤溶解性評価］
溶剤溶解性を以下の方法で測定した。
実施例で得られた硬化性化合物Ａ、Ｂ、Ｃ、Ｄ、又は比較例としてのＰＥＥＫ（１ｇ）を、下記表に示す溶剤（１００ｇ）と混合し、２５℃で２４時間撹拌し、溶剤への溶解性を下記基準で評価した。
評価基準
○（良好）：完全に溶解した
×（不良）：少なくとも一部が溶解せずに残存した【０１８９】
結果を下記表にまとめて示す。
【表２】
2019244694.tif 000023
溶剤  ＮＭＰ：Ｎ−メチル−２−ピロリドン
ＤＭＳＯ：ジメチルスルホキシド
ＴＨＦ：テトラヒドロフラン【０１９０】
［接合強度評価］
実施例で得られた硬化性化合物Ａ、Ｂ、Ｃ、又はＤを下記表に記載の基板上に厚さ０．５ｍｍ程度で均一になるように乗せ、下記表に記載の条件で加熱して硬化させて硬化物／基板積層体を得た。
得られた積層体における硬化物の基板への接合強度を、ＪＩＳ  Ｋ６８５０に準拠した方法で最大点応力を測定することで評価した。【０１９１】
結果を下記表にまとめて示す。
【表３】
2019244694.tif 000024
基板  アルミニウム：Ａ５０５２
ステンレス鋼：ＳＵＳ３０４【０１９２】
実施例５〜１６（塗料）
下記表４に記載の通り、硬化性化合物と溶剤をサンプル瓶へ秤量し、撹拌した。超音波を２５℃で５分間あて、完全に硬化性化合物を溶解させて塗料を得た。
得られた塗料をシリンジで基板上にキャストし、アプリケーターで均一に広げ、これを一次乾燥（１２０℃の乾燥機中で１時間乾燥）、続いて二次乾燥（１５０℃の乾燥機中、真空で１時間乾燥）に付して塗膜を得た。得られた塗膜を熱硬化（２２０℃の乾燥機中、真空で１時間）させて、硬化物／基板積層体を得た。【０１９３】
比較例１（塗料）
硬化性化合物としてＰＥＥＫを使用した場合、ＰＥＥＫは１４０℃で５分加熱撹拌しても溶剤に溶けず、塗料が形成できなかった。【０１９４】
実施例１１−２、１１−３
以下の点を変更した以外は実施例１１と同様に行って、塗料を得、硬化物／基板積層体を得た。
すなわち、下記表５に記載の通りフィラーを添加した。また、塗料の熱硬化条件を「３００℃の乾燥機中、真空で１時間」とした。【０１９５】
実施例１７〜２１（粉体塗料）
下記表６に記載の通り、硬化性化合物を粉体塗料として使用し、これを基板上に乗せ均一に広げて、２５０℃で５分加熱して前記粉体塗料を溶融させて塗膜を形成した。得られた塗膜を、熱硬化（３２０℃の乾燥機中で３０分間加熱）させて、硬化物／基板積層体を得た。【０１９６】
比較例２（粉体塗料）
硬化性化合物としてＰＥＥＫを使用した場合、ＰＥＥＫは３２０℃で６０分加熱しても溶融せず、塗膜が形成できなかった。【０１９７】
実施例５〜２１、11-2、11-3、比較例１〜２で得られた硬化物／基板積層体を碁盤目テープ試験（ＪＩＳ  Ｋ５４００−８．５準拠）に付し、硬化物の基板への密着性を以下の基準で評価した。
○（良好）：硬化物の剥離は見られなかった
×（不良）：硬化物の剥離が見られた【０１９８】
結果を下記表にまとめて示す。
【表４】
2019244694.tif 000025
【表５】
2019244694.tif 000026
【０１９９】
溶剤  ＮＭＰ：Ｎ−メチル−２−ピロリドン
基板  銅箔：市販電解銅箔  Ｒｚ＝０．８５μｍ
ステンレス鋼：ＳＵＳ４３０
アルミ：取手付アルミニウムカップ
ガラス：ＭＩＣＲＯ  ＳＬＩＤＥ  ＧＬＡＳＳ  Ｓ１２１４
ポリイミド：カプトンＨ、東レ・デュポン（株）製
シリカ：ＨＳ−２０７、日鉄ケミカル＆マテリアル（株）製
マイカ：ＮＫ−８Ｇ、日本光研工業（株）製【０２００】
【表６】
2019244694.tif 000027
【０２０１】
実施例２２〜２５（封止剤）
下記表７に記載の通り、硬化性化合物と溶剤をサンプル瓶へ秤量し、撹拌した。超音波を２５℃で５分間あて、完全に硬化性化合物を溶解させて封止剤を得た。
得られた封止剤をシリンジで基板上にキャストし、アプリケーターで均一に広げ、これを一次乾燥（１２０℃の乾燥機中で１時間乾燥）、続いて二次乾燥（１５０℃の乾燥機中、真空で１時間乾燥）に付して塗膜を得た。得られた塗膜を熱硬化（２２０℃の乾燥機中、真空で１時間）させて、硬化物／基板積層体を得た。【０２０２】
比較例３（封止剤）
硬化性化合物としてＰＥＥＫを使用した場合、ＰＥＥＫは１４０℃で５分加熱撹拌しても溶剤に溶けず、封止剤が形成できなかった。【０２０３】
実施例２２〜２５、比較例３で得られた硬化物／基板積層体、及び前記硬化物／基板積層体を耐熱試験（２７０℃で１時間加熱）に付した後のものについて、碁盤目テープ試験（ＪＩＳ  Ｋ５４００−８．５準拠）に付し、硬化物の基板への密着性を以下の基準で評価した。
○（良好）：硬化物の剥離は見られなかった
×（不良）：硬化物の剥離が見られた【０２０４】
実施例２２〜２５、及び比較例３で得られた硬化物／基板積層体について、その硬化物の比誘電率及び誘電正接を下記方法で測定した。
＜測定方法＞
硬化物／基板積層体を切削して幅１．５ｍｍの試験片を作成し、空洞共振器摂動法（ＡＳＴＭ  Ｄ２５２０に準拠）で比誘電率、誘電正接を測定した。周波数は１０ＧＨｚで測定した。【０２０５】
結果を下記表にまとめて示す。
【表７】
2019244694.tif 000028
【０２０６】
実施例２６〜２７（積層体）
下記表８に記載の通り、硬化性化合物と溶剤をサンプル瓶へ秤量し、撹拌した。超音波を２５℃で５分間あて、完全に硬化性化合物を溶解させて組成物を得た。
得られた組成物をシリンジで基板（１）上にキャストし、アプリケーターで均一に広げ、これを一次乾燥（１２０℃の乾燥機中で１時間乾燥）、続いて二次乾燥（１５０℃の乾燥機中、真空で１時間乾燥）に付して塗膜を得た。得られた塗膜を熱硬化（２２０℃の乾燥機中、真空で１時間）させて、硬化物／基板（１）積層体を得た。【０２０７】
比較例４（積層体）
硬化性化合物としてＰＥＥＫを使用した場合、ＰＥＥＫは１４０℃で５分加熱撹拌しても溶剤に溶けなかった。そのため、基板（１）との接着ができず、ＰＥＥＫ硬化物／基板（１）積層体が形成できなかった。【０２０８】
実施例２８（積層体）
下記表８に記載の通り、硬化性化合物と溶剤をサンプル瓶へ秤量し、撹拌した。超音波を２５℃で５分間あて、完全に硬化性化合物を溶解させて組成物を得た。
基板（１）上に、得られた組成物をシリンジでキャストし、アプリケーターで均一に広げ、これを一次乾燥（１２０℃の乾燥機中で１時間乾燥）、続いて二次乾燥（１５０℃の乾燥機中、真空で１時間乾燥）に付して塗膜を得た。
得られた塗膜に基板（２）を積層し、その後、前記塗膜を熱硬化（２２０℃の乾燥機中で１時間）させて、基板（２）／硬化物／基板（１）積層体を得た。【０２０９】
比較例５（積層体）
フィルム状ＰＥＥＫに基板（２）を積層し、その後、加熱処理（３ＭＰａ、３００℃の乾燥機中で１時間）を施したが、ＰＥＥＫが溶融せず、基板（２）との接着ができず、ＰＥＥＫ硬化物／基板（２）積層体が形成できなかった。【０２１０】
実施例２８−２（積層体）
以下の点を変更した以外は実施例２８と同様に行って、組成物を得、基板（２）／硬化物／基板（１）積層体を得た。
すなわち、下記表９に記載の通り、基板（２）として銅箔を使用した。【０２１１】
実施例２８−３（積層体）
実施例２８と同様の方法で得られた組成物を、キャリア（ポリイミド製、厚み１００μｍ）上にキャストし、アプリケーターで均一に広げ、これを一次乾燥（１２０℃の乾燥機中で１時間乾燥）、二次乾燥（１５０℃の乾燥機中で１時間乾燥）、続いて三次乾燥（２１０℃の乾燥機中、真空で１時間乾燥）に付して厚み１００μｍの塗膜を得た。
得られた塗膜をキャリアから剥離した。塗膜はキャリアから容易に剥離できた。
基板（１）、基板（２）として銅箔（厚み１８μｍ）を使用し、基板（１）、基板（２）の間に前記塗膜を挟んだ状態で熱硬化［真空熱圧着機中、２１０℃から５℃／分で３００℃まで昇温し、その温度で６０分保持した。また、昇温開始から５分で３ＭＰａまで昇圧した］させて、基板（２）／硬化物／基板（１）積層体を得た。【０２１２】
実施例２６〜２８、２８−２、２８−３で得られた積層体ついて、下記方法で屈曲性を評価した。
すなわち、積層体を１ｃｍ×１０ｃｍの大きさに切り出し、長手方向の中央部（端から５ｃｍ）で半分に折り曲げた。折り部に１００ｇの重りをのせた後、硬化物の外観を目視で観察し、下記基準で評価した。
屈曲性評価基準
○：割れや剥がれは、認められなかった
×：割れ若しくは剥がれが認められた【０２１３】
実施例２６〜２８、２８−２、２８−３で得られた積層体（実施例２８、２８−２、２８−３の場合は、硬化物／基板（１）積層体）を、碁盤目剥離試験（ＪＩＳ  Ｋ５４００−８．５準拠）に付し、１００マス中、剥離せずに残ったマスの数によって、硬化物の基板への密着性を評価した。【０２１４】
実施例２６〜２８、２８−２、２８−３で得られた積層体の硬化物、及び比較例５で使用したフィルム状ＰＥＥＫについて、その比誘電率及び誘電正接を上記と同様の方法で測定した。【０２１５】
結果を下記表にまとめて示す。
【表８】
2019244694.tif 000029
【０２１６】
【表９】
2019244694.tif 000030
【０２１７】
実施例２９〜３６（複合材）
下記表１０に記載の通り、硬化性化合物をシクロヘキサノンに溶解させて複合材形成用組成物を得た。
得られた組成物５．０ｇに繊維１．１８６ｇを浸漬して、そのまま２５℃で８時間静置した。その後、溶液から繊維を引き揚げ、１３０℃のホットステージ上で１時間加熱することでシクロヘキサノンを揮発させて、複合材（プリプレグ）を得た。
得られた複合材（プリプレグ）をアルミ箔で挟み、これをプレス機に設置し、２５０℃で３分間加熱した後、０．１ＭＰａで加圧した。２５０℃で８分間保持し、その後３２０℃まで１２分かけて昇温し、３２０℃で２０分間保持して硬化性化合物を硬化させて、複合材（硬化物）を得た。【０２１８】
比較例６（複合材）
硬化性化合物としてＰＥＥＫを使用した場合、ＰＥＥＫは１４０℃で５分間加熱撹拌してもシクロヘキサノンに溶けず、複合材形成用組成物は得られなかった。そのため、ＰＥＥＫを繊維に含浸させることができなかった。【０２１９】
実施例２９〜３６で得られた複合材（硬化物）の断面を観察したところ、繊維の１μｍ以下の空隙に硬化性化合物が入り込んで硬化していることが確認できた。【０２２０】
【表１０】
2019244694.tif 000031
【０２２１】
実施例３７
硬化性化合物Ａを真空圧縮成形法により硬化して硬化物を得た。具体的には、硬化性化合物Ａを投入した成形用金型をプレス機（３０トン手動油圧真空可熱プレス  ＩＭＣ−４６Ｅ２−３型、（株）井元製作所製）にセットして５０℃に調整し、真空に引きながら、２０℃／ｍｉｎで２８０℃まで昇温して１時間保持した後、さらに２０℃／ｍｉｎで３２０℃まで昇温して３０分保持した。その後、プレス機を空冷及び水冷し１００℃以下になったところで金型を取り出して、平面状の硬化物（厚み：０．２ｃｍ）を得た。得られた硬化物のＦＴＩＲスペクトルを図１６に示す。得られた硬化物の物性は以下の通りであった。
・密度（ＪＩＳ  Ｋ７１１２Ａ  ２３℃）：１．２９ｇ／ｃｍ3
・ガラス転移温度（ＤＳＣにより測定）：１５４℃
・熱膨張係数（ＪＩＳ  Ｋ７１９７に準拠）（Ｔｇ以下）：５０．８ｐｐｍ／℃
・熱膨張係数（ＪＩＳ  Ｋ７１９７に準拠）（Ｔｇ以上）：２６３ｐｐｍ／℃
・比誘電率（ＡＳＴＭ  Ｄ２５２０に準拠、２３℃）（１０ＧＨｚ）：２．９４
・誘電正接（ＡＳＴＭ  Ｄ２５２０に準拠、２３℃）（１０ＧＨｚ）：０．００５６
・難燃性（ＵＬ９４Ｖに準拠、厚み０．１５ｍｍ）：Ｖ−１グレード
・窒素原子含有量：１．３０重量％【０２２２】
実施例３８
硬化性化合物Ａに代えて硬化性化合物Ｂを使用した以外は実施例３７と同様にして、平面状の硬化物（厚み：０．２ｃｍ）を得た。得られた硬化物のＦＴＩＲスペクトルを図１７に示す。得られた硬化物の物性は以下の通りであった。
・密度（ＪＩＳ  Ｋ７１１２Ａ  ２３℃）：１．１９ｇ／ｃｍ3
・ガラス転移温度（ＤＳＣにより測定）：１７６℃
・熱膨張係数（ＪＩＳ  Ｋ７１９７に準拠）（Ｔｇ以下）：７３ｐｐｍ／℃
・熱膨張係数（ＪＩＳ  Ｋ７１９７に準拠）（Ｔｇ以上）：２３４ｐｐｍ／℃
・比誘電率（ＪＩＳ−Ｃ２１３８に準拠、２３℃）（１ＭＨｚ）：２．６９
・誘電正接（ＪＩＳ−Ｃ２１３８に準拠、２３℃）（１ＭＨｚ）：０．００５０
・窒素原子含有量：１．０１重量％【０２２３】
以上のまとめとして、本発明の構成及びそのバリエーションを以下に付記する。
［１］  下記（ａ）〜（ｅ）の特性を備えることを特徴とする硬化性化合物。
（ａ）数平均分子量（標準ポリスチレン換算）：１０００〜１５０００
（ｂ）硬化性化合物全量に占める芳香環由来の構造の割合：５０重量％以上
（ｃ）２５℃における溶剤溶解性：１ｇ／１００ｇ以上
（ｄ）ガラス転移温度：２８０℃以下
（ｅ）当該硬化性化合物の硬化物の、昇温速度１０℃／分（窒素中）で測定される５％重量減少温度（Ｔd5）が３００℃以上
［２］  式（１）で表される化合物である、［１］に記載の硬化性化合物。
［３］  式（１）中のＲ1、Ｒ2が、同一又は異なって、環状イミド構造を有する硬化性官能基である、［２］に記載の硬化性化合物。
［４］  式（１）中のＲ1、Ｒ2が、同一又は異なって、式（r-1）〜（r-6）で表される基から選択される基である、［２］に記載の硬化性化合物。
［５］  式（１）中のＤ1、Ｄ2が、同一又は異なって、式（d-1）〜（d-4）で表される構造を含む基から選択される基である、［２］〜［４］の何れか１つに記載の硬化性化合物。
［６］  式（I）、及び式（II）中のＡｒ1〜Ａｒ3が、同一又は異なって、炭素数６〜１４の芳香環の構造式から２個の水素原子を除いた基、又は炭素数６〜１４の芳香環の２個以上が、単結合、炭素数１〜５の直鎖状又は分岐鎖状アルキレン基、又は炭素数１〜５の直鎖状又は分岐鎖状アルキレン基の水素原子の１個以上がハロゲン原子で置換された基を介して結合した構造式から２個の水素原子を除いた基である、［２］〜［５］の何れか１つに記載の硬化性化合物。
［７］  式（I）で表される構造が、ベンゾフェノン由来の構造である、［２］〜［６］の何れか１つに記載の硬化性化合物。
［８］  式（１）で表される化合物全量における、ベンゾフェノン由来の構造単位の占める割合が５重量％以上である、［７］に記載の硬化性化合物。
［９］  式（II）で表される構造が、ハイドロキノン、レゾルシノール、２，６−ナフタレンジオール、２，７−ナフタレンジオール、４，４’−ジヒドロキシビフェニル、４，４’−ジヒドロキシジフェニルエーテル、４，４’−ジヒドロキシベンゾフェノン、４，４’−ジヒドロキシジフェニルスルフィド、４，４’−ジヒドロキシジフェニルスルフォン、及びビスフェノールＡから選択される少なくとも１種の化合物由来の構造である、［２］〜［８］の何れか１つに記載の硬化性化合物。
［１０］  式（１）で表される化合物全量における、ハイドロキノン、レゾルシノール、２，６−ナフタレンジオール、２，７−ナフタレンジオール、４，４’−ジヒドロキシビフェニル、４，４’−ジヒドロキシジフェニルエーテル、４，４’−ジヒドロキシベンゾフェノン、４，４’−ジヒドロキシジフェニルスルフィド、４，４’−ジヒドロキシジフェニルスルフォン、及びビスフェノールＡ由来の構造単位の占める割合が５重量％以上である、［９］に記載の硬化性化合物。
［１１］  式（１）中のＬが、式（L-1）で表される基である、［２］〜［１０］の何れか１つに記載の硬化性化合物。
［１２］  式（１）中のＬが、式（L-1-1）又は（L-1-2）で表される基である、［２］〜［１０］の何れか１つに記載の硬化性化合物。
［１３］  窒素原子含有量が、硬化性化合物全量の２．８〜０．１重量％である、［３］〜［１２］の何れか１つに記載の硬化性化合物。
［１４］  比誘電率が６以下である、［１］〜［１３］の何れか１つに記載の硬化性化合物。
［１５］  誘電正接が０．０５以下である、［１］〜［１４］の何れか１つに記載の硬化性化合物。
［１６］  硬化性化合物の硬化物であって、厚み０．１５ｍｍの硬化物の、ＵＬ９４Ｖに準拠した方法による燃えにくさがＶ−１グレードである、［１］〜［１５］の何れか１つに記載の硬化性化合物。
［１７］  ［１］〜［１６］の何れか１つに記載の硬化性化合物の硬化物又は半硬化物を含む、粒子状又は平面状の構造物。
［１８］  ［１］〜［１６］の何れか１つに記載の硬化性化合物の硬化物又は半硬化物と基板とが積層された構成を有する積層体。
［１９］  ［１］〜［１６］の何れか１つに記載の硬化性化合物を基板上に載置し、加熱処理を施すことで、前記硬化性化合物の硬化物又は半硬化物と基板とが積層された構成を有する積層体を得る、積層体の製造方法。
［２０］  プラスチック製の支持体上に、前記硬化性化合物の溶融物を塗布し、固化後、前記支持体から剥離して前記硬化性化合物を含む薄膜を得る、［１９］に記載の積層体の製造方法。
［２１］  ［１］〜［１６］の何れか１つに記載の硬化性化合物の硬化物又は半硬化物と繊維とを含む複合材。
［２２］  硬化性化合物の硬化物を含み、昇温速度１０℃／分（窒素中）で測定される５％重量減少温度（Ｔd5）が３００℃以上であり、３２０℃で３０分の加熱処理に付した後の窒素原子含有量が２．８〜０．１重量％である、固形物。
［２３］  ＩＲスペクトルの１６２０〜１７５０ｃｍ-1の領域にピークを有する、［２２］に記載の固形物。
［２４］  硬化性化合物が、式（１）で表され、式中のＲ1、Ｒ2が、同一又は異なって、環状イミド構造を有する硬化性官能基である硬化性化合物である、［２２］又は［２３］に記載の固形物。
［２５］  硬化性化合物が、記式（１）で表され、式中のＲ1、Ｒ2が、同一又は異なって、式（r-1）〜（r-6）で表される基から選択される基である硬化性化合物である、［２２］又は［２３］に記載の固形物。
［２６］  ［１］〜［１６］の何れか１つに記載の硬化性化合物を含む接着剤。
［２７］  ［１］〜［１６］の何れか１つに記載の硬化性化合物を含む塗料。
［２８］  ［１］〜［１６］の何れか１つに記載の硬化性化合物を含む粉体塗料。
［２９］  ［１］〜［１６］の何れか１つに記載の硬化性化合物を含む封止剤。
［３０］  ［１］〜［１６］の何れか１つに記載の硬化性化合物を接着剤として使用して半導体基板を積層する工程を経て半導体装置を製造する、半導体装置の製造方法。
［３１］  ［１］〜［１６］の何れか１つに記載の硬化性化合物を使用して半導体素子を封止する工程を経て半導体装置を製造する、半導体装置の製造方法。
【産業上の利用可能性】
【０２２４】
本発明の硬化性化合物は良好な溶剤溶解性を有する。また、溶融温度が低く、オートクレーブ等の装置を用いなくても溶融することができる。そして、加熱処理や放射線照射を施すことにより速やかに硬化する。そのため、本発明の硬化性化合物は良好な加工性を有し、接着剤、封止剤、塗料等として好適に使用することができる。
【図１】
2019244694.tif 000036
【図２】
2019244694.tif 000037
【図３】
2019244694.tif 000038
【図４】
2019244694.tif 000039
【図５】
2019244694.tif 000040
【図６】
2019244694.tif 000041
【図７】
2019244694.tif 000042
【図８】
2019244694.tif 000043
【図９】
2019244694.tif 000044
【図１０】
2019244694.tif 000045
【図１１】
2019244694.tif 000046
【図１２】
2019244694.tif 000047
【図１３】
2019244694.tif 000048
【図１４】
2019244694.tif 000049
【図１５】
2019244694.tif 000050
【図１６】
2019244694.tif 000051
【図１７】
2019244694.tif 000052
【国際調査報告】
2019244694.tif 000053
2019244694.tif 000054
2019244694.tif 000055
2019244694.tif 000056
2019244694.tif 000057
2019244694.tif 000058
2019244694.tif 000059
2019244694.tif 000060